(57)【要約】本発明の液晶シール剤組成物は、（１）環球法による軟化点温度が４０℃以上の固形エポキシ樹脂と、（２）アクリル酸エステルモノマー及び／又はメタクリル酸エステルモノマーあるいはこれらのオリゴマーと、（３）アクリル酸エステルモノマー及び／又はメタクリル酸エステルモノマー、及びこれらと共重合可能なモノマーを共重合させて得られる、環球法による軟化点温度が５０〜１２０℃である熱可塑性ポリマーと、（４）光ラジカル重合開始剤と、（５）潜在性エポキシ硬化剤とを含む１液型の光及び熱併用硬化性樹脂組成物であることを特徴としている。  本発明によれば、液晶滴下工法に適用可能で、特に、第一段階の光硬化後の硬化物特性に優れ、セルギャップ形成後のセルギャップが安定で、第二段階の熱硬化工程の際に液晶への汚染が抑制され、しかも遮光エリアの硬化性に優れ、かつ接着信頼性に優れた、光及び熱併用硬化性液晶シール剤組成物を提供することが可能になった。【特許請求の範囲】
【請求項１】
（１）環球法による軟化点温度が４０℃以上の固形エポキシ樹脂と、
（２）アクリル酸エステルモノマー及び／又はメタクリル酸エステルモノマーあるいはこれらのオリゴマーと、
（３）アクリル酸エステルモノマー及び／又はメタクリル酸エステルモノマー、及びこれらと共重合可能なモノマーを共重合させて得られる、環球法による軟化点温度が５０〜１２０℃である熱可塑性ポリマーと、
（４）光ラジカル重合開始剤と、
（５）潜在性エポキシ硬化剤とを
含む１液型の光及び熱併用硬化性樹脂組成物であることを特徴とする液晶シール剤組成物。
【請求項２】
さらに、
（６）エポキシ樹脂と、１分子内に少なくとも一つのメタクリロイル基又はアクリロイル基と少なくとも一つのカルボキシル基とを併せ持った化合物とを反応させて得られる部分エステル化エポキシ樹脂
を含むことを特徴とする請求の範囲第１項に記載の液晶シール剤組成物。
【請求項３】
前記（１）固形エポキシ樹脂の数平均分子量が５００〜２０００の範囲にあることを特徴とする請求の範囲第１項または第２項に記載の液晶シール剤組成物。
【請求項４】
前記（１）固形エポキシ樹脂が、液晶シール剤組成物１００重量部中に５〜４０重量部の量で含有されていることを特徴とする請求の範囲第１項〜第３項のいずれかに記載の液晶シール剤組成物。
【請求項５】
前記（２）アクリル酸エステルモノマー及び／又はメタクリル酸エステルモノマーあるいはこれらのオリゴマーの数平均分子量が２５０〜２０００の範囲にあり、かつ、これらのＦｅｄｏｒｓの理論溶解度パラメータ（ｓｐ値）が１０．０〜１３．０（ｃａｌ／ｃｍ３）１／２の範囲にあることを特徴とする請求の範囲第１項〜第４項のいずれかに記載の液晶シール剤組成物。
【請求項６】
前記（１）固形エポキシ樹脂が、（２）アクリル酸エステルモノマー及び／又はメタクリル酸エステルモノマーあるいはこれらのオリゴマー１００重量部に対して、２０重量部以上２００重量部未満の量で含有されていることを特徴とする請求の範囲第１項〜第５項のいずれかに記載の液晶シール剤組成物。
【請求項７】
前記（３）熱可塑性ポリマーの平均粒径が０．０５〜５μｍであることを特徴とする請求の範囲第１項〜第６項のいずれかに記載の液晶シール剤組成物。
【請求項８】
前記（３）熱可塑性ポリマーが、コアシェル構造を有する略球状粒子であり、かつ、前記コアシェル構造を形成するコア層がアクリル酸エステルモノマー及び／又はメタクリル酸エステルモノマー及びこれらと共重合可能なモノマーを共重合させて得られるエラストマーからなることを特徴とする請求の範囲第１項〜第７項のいずれかに記載の液晶シール剤組成物。
【請求項９】
前記（３）熱可塑性ポリマーが、液晶シール剤組成物１００重量部中に２〜４０重量部の量で含有されていることを特徴とする請求の範囲第１項〜第８項のいずれかに記載の液晶シール剤組成物。
【請求項１０】
前記（５）潜在性エポキシ硬化剤が、アミン系潜在性硬化剤であって、かつ、その融点または環球法による軟化点温度が１００℃以上であることを特徴とする請求の範囲第１項〜第９項のいずれかに記載の液晶シール剤組成物。
【請求項１１】
前記（１）固形エポキシ樹脂と、（２）アクリル酸エステルモノマー及び／又はメタクリル酸エステルモノマーあるいはこれらのオリゴマーとが合計で、前記（６）部分エステル化エポキシ樹脂１００重量部に対して、１６０〜８００重量部の量で含有されていることを特徴とする請求の範囲第１項〜第１０項のいずれかに記載の液晶シール剤組成物。
【請求項１２】
（ａ）１０００〜３０００ｍＪの光を照射して硬化させたときのガラス転移温度（Ｔｇ）（１００μｍ厚硬化体を使用し、昇温速度５℃／分、周波数１０Ｈｚの引張りモードによる動的粘弾性から求めた）が７０〜１２０℃であって、
（ｂ）１１０〜１４０℃で１時間、熱硬化させたときの硬化体のゲル分率（１００μｍ厚硬化体１ｇを使用し、メタノールにより３時間ソックスレー抽出して求めた）が７５重量％以上であることを特徴とする請求の範囲第１項〜第１１項のいずれかに記載の液晶シール剤組成物。
【請求項１３】
液晶滴下工法において、請求の範囲第１項〜第１２項のいずれかに記載の液晶シール剤組成物を用いて、光硬化を行った後、熱硬化を行うことを特徴とする液晶表示パネルの製造方法。
【請求項１４】
請求の範囲第１３項に記載された液晶表示パネルの製造方法によって製造されたことを特徴とする液晶表示パネル。
【発明の詳細な説明】
【技術分野】  本発明は、液晶シール剤組成物に関し、さらに詳細には液晶滴下工法用液晶シール剤組成物、それを用いた液晶表示パネルの製造方法、液晶表示パネルに関する。
【背景技術】  近年、携帯電話をはじめ各種機器の表示パネルとして軽量、高精細の特徴を有した液晶表示パネルが広く使用されるようになってきている。このような液晶表示パネルの製造方法としては、エポキシ樹脂を主体とする熱硬化性のシール剤組成物を液晶表示用のガラス基板に塗布して、プレキュア処理を行った後、対向基板を貼り合わせて加熱圧締接着し、液晶封入用セルを形成した後、真空中で液晶を注入し、注入後に液晶注入口を封孔するといった方法が従来から広く行われてきた。
しかしながら、上述の液晶表示パネルの製造方法では、熱硬化の際の熱歪に起因してセルギャップのバラツキが生じやすく、さらに液晶注入工程に時間を要するため、製造工程時間を短縮し、高精細な小型液晶表示パネルや大型液晶表示パネルの生産性を向上させることが困難となっていた。
これらの問題点を解決する方法として、従来、アクリル酸エステル又はメタクリル酸エステルを主成分とする光硬化型のアクリル系液晶シール剤、光硬化型のエポキシ系液晶シール剤、ビスフェノール型エポキシ樹脂の部分アクリル化物又は部分メタクリル化物を主成分とする光硬化と熱硬化とを併用する液晶シール剤などを使用することが提案されている。
さらに、これらのうち、光及び熱併用硬化型液晶シール剤に関連して、該シール剤を、電極パターン及び配向膜の施された基板上に真空下で塗布し、さらに該シール剤が塗布された基板、又は対となる基板に液晶を滴下し、液晶滴下後に対向基板を貼り合わせて、第一段階として紫外線照射等により光硬化を行うことで基板の速やかな固定つまりセルギャップ形成を行い、第二段階として圧締治具フリーによる熱硬化によりシール剤を完全硬化させることで、液晶表示パネルを製造する方法が提案されている。例えば、特開平９−５７５９号公報に液晶滴下工法なる手段として開示されている。
この液晶滴下工法に用いられる液晶シール剤組成物に求められる特性としては、光硬化後のギャップ形成特性が挙げられる。第一段階である光硬化後のギャップ形成が不十分であると、対向基板との合わせずれが生じたり、続く第二段階の熱硬化工程の際に硬化前の熱硬化性成分（たとえばエポキシ樹脂等）の染み出しによって液晶への汚染が生じたりする。特に後者については、得られる液晶表示パネルの性能に重大な影響を及ぼすため問題視されている。さらに、配線部の遮光エリアに対する硬化性の向上も要求される。
特開平２００１−１３３７９４号公報には、液晶の比抵抗の低下量、液晶の相転移点の変化量に関して値を規定した、光硬化成分と熱硬化成分と光硬化剤とを含有する液晶滴下工法用液晶シール剤組成物が開示されている。しかし、該シール剤組成物の光硬化後のギャップ形成特性、配線部の遮光エリアに対する硬化性については記載されておらず、得られる液晶表示パネルの信頼性が必ずしも充分とは言えなかった。
さらに、液晶シール剤組成物には、本来、高温高湿下に長時間放置した場合の接着信頼性、液晶の電気光学特性の維持、液晶の配向乱れを起こさないなどの性能も要求される。
したがって、本発明は、液晶滴下工法に好適に適用でき、第一硬化段階である光硬化後の硬化物特性に優れ、さらに配線部の遮光エリアに対する硬化性にも優れる液晶シール剤組成物を提供することを目的としている。具体的には、光硬化によるセルギャップ形成後のセルギャップ安定性に優れ、第二段階である熱硬化工程の際の液晶に対する汚染を抑制でき、かつ接着信頼性に優れた、１液型の光及び熱併用硬化性液晶シール剤組成物を提供することを目的としている。さらに、本発明は、前記液晶シール剤組成物を用いた液晶滴下工法による液晶表示パネルの製造方法および液晶表示パネルを提供することをも目的としている。
【発明の開示】
本発明者らは上記問題を解決するため、鋭意検討した結果、下記の１液型の光及び熱併用硬化性樹脂組成物であれば、上記問題を解決できることを見出し、本発明を完成するに至った。
すなわち、本発明の液晶シール剤組成物は、
（１）環球法による軟化点温度が４０℃以上の固形エポキシ樹脂と、
（２）アクリル酸エステルモノマー及び／又はメタクリル酸エステルモノマーあるいはこれらのオリゴマーと、
（３）アクリル酸エステルモノマー及び／又はメタクリル酸エステルモノマー、及びこれらと共重合可能なモノマーを共重合させて得られる、環球法による軟化点温度が５０〜１２０℃である熱可塑性ポリマーと、
（４）光ラジカル重合開始剤と、
（５）潜在性エポキシ硬化剤とを
含む１液型の光及び熱併用硬化性樹脂組成物であることを特徴としている。なお、本明細書中、軟化点温度とは、ＪＩＳＫ２２０７に準拠し環球法により測定したものをいう。
さらに、本発明では、（６）エポキシ樹脂と、１分子内に少なくとも一つのメタクリロイル基又はアクリロイル基と少なくとも一つのカルボキシル基とを併せ持った化合物とを反応させて得られる部分エステル化エポキシ樹脂を含むことが好ましい。
また、本発明では、前記（１）固形エポキシ樹脂の数平均分子量は、５００〜２０００の範囲にあることが望ましい。
さらに、前記（１）固形エポキシ樹脂は、液晶シール剤組成物１００重量部中に５〜４０重量部の量で含有されていることが好ましい。
また、本発明では、前記（２）アクリル酸エステルモノマー及び／又はメタクリル酸エステルモノマーあるいはこれらのオリゴマーの数平均分子量は２５０〜２０００の範囲にあり、かつ、これらのＦｅｄｏｒｓの理論溶解度パラメータ（ｓｐ値）は１０．０〜１３．０（ｃａｌ／ｃｍ３）１／２の範囲にあることが望ましい。
さらに、本発明の液晶シール剤組成物には、前記（１）固形エポキシ樹脂は、（２）アクリル酸エステルモノマー及び／又はメタクリル酸エステルモノマーあるいはこれらのオリゴマー１００重量部に対して、２０重量部以上２００重量部未満の量で含有されていることが好ましい。
また、前記（３）熱可塑性ポリマーの平均粒径は０．０５〜５μｍであることが望ましい。なお、本明細書中、平均粒径とは、コールターカウンター法による質量基準の粒度分布から求めたモード径を意味する。
さらに、前記（３）熱可塑性ポリマーは、コアシェル構造を有する略球状粒子であり、かつ、前記コアシェル構造を形成するコア層がアクリル酸エステルモノマー及び／又はメタクリル酸エステルモノマー及びこれらと共重合可能なモノマーを共重合させて得られるエラストマーからなることが好ましい。
なお、前記（３）熱可塑性ポリマーは、液晶シール剤組成物１００重量部中に２〜４０重量部の量で含有されていることが好ましい。
本発明では、前記（５）潜在性エポキシ硬化剤は、アミン系潜在性硬化剤であって、かつ、その融点または環球法による軟化点温度が１００℃以上であることが好ましい。
また、本発明の液晶シール剤組成物には、前記（１）固形エポキシ樹脂と、（２）アクリル酸エステルモノマー及び／又はメタクリル酸エステルモノマーあるいはこれらのオリゴマーとが合計で、前記（６）部分エステル化エポキシ樹脂１００重量部に対して、１６０〜８００重量部の量で含有されていることが好ましい。
さらに、本発明の液晶シール剤組成物は、
（ａ）１０００〜３０００ｍＪの光を照射して硬化させたときのガラス転移温度（Ｔｇ）（１００μｍ厚硬化体を使用し、昇温速度５℃／分、周波数１０Ｈｚの引張りモードによる動的粘弾性から求めた）が７０〜１２０℃であって、
（ｂ）１１０〜１４０℃で１時間、熱硬化させたときの硬化体のゲル分率（１００μｍ厚硬化体１ｇを使用し、メタノールにより３時間ソックスレー抽出して求めた）が７５重量％以上であることが望ましい。
本発明の液晶表示パネルの製造方法は、液晶滴下工法において、前記液晶シール剤組成物を用いて、光硬化を行った後、熱硬化を行うことを特徴としている。
また、本発明の液晶表示パネルは、上記液晶表示パネルの製造方法によって製造されたことを特徴としている。
【発明を実施するための最良の形態】  以下、本発明に使用する液晶シール剤組成物に関して詳細に説明する。本発明に係る液晶シール剤組成物とは、具体的には、（１）環球法による軟化点温度が４０℃以上の固形エポキシ樹脂、（２）アクリル酸エステルモノマー及び／又はメタクリル酸エステルモノマーあるいはこれらのオリゴマー、（３）アクリル酸エステルモノマー及び／またはメタクリル酸エステルモノマー及びこれらと共重合可能なモノマーを共重合させて得られる軟化点温度が５０〜１２０℃である熱可塑性ポリマー、（４）光ラジカル重合開始剤、（５）潜在性エポキシ硬化剤を含有し、さらに（６）エポキシ樹脂と、１分子内に少なくとも一つのアクリロイル基又はメタクリロイル基と少なくとも一つ以上のカルボキシル基とを併せ持った化合物とを反応させて得られる部分エステル化エポキシ樹脂、（７）充填剤、（８）その他の添加剤からなるものである。まず、これらの各構成成分について具体的に説明する。
＜（１）環球法による軟化点温度が４０℃以上の固形エポキシ樹脂＞
本発明に用いられる（１）環球法による軟化点温度が４０℃以上の固形エポキシ樹脂は、その軟化点温度が４０℃以上の固体であれば、エポキシ樹脂の種類には限定されない。該固形エポキシ樹脂の環球法による軟化点温度が４０℃以上であると、得られる液晶シール剤組成物の、光硬化後の硬化体のガラス転移温度、及び、熱硬化後の硬化体のゲル分率が高くなるだけでなく、光及び熱併用硬化後の硬化体のガラス転移温度も高くなり好ましい。
また、前記（１）固形エポキシ樹脂の数平均分子量は５００〜２０００の範囲にあることが好ましい。数平均分子量がこの範囲にあると、該固形エポキシ樹脂の液晶に対する溶解性、拡散性が低く、得られる液晶表示パネルの表示特性が良好であり、また（２）アクリル酸エステルモノマー及び／又はメタクリル酸エステルモノマーあるいはこれらのオリゴマーに対する相溶性が良好で好ましい。該固形エポキシ樹脂の数平均分子量は、例えば、ゲルパーミエーションクロマトグラフィー（ＧＰＣ）により、ポリスチレンを標準として測定可能である。該固形エポキシ樹脂としては分子蒸留法などにより高純度化を行ったものを使用することが好ましい。
前記（１）環球法による軟化点温度が４０℃以上の固形エポキシ樹脂の具体例としては、例えば、ビスフェノールＡ、ビスフェノールＳ、ビスフェノールＦ、ビスフェノールＡＤ等で代表される芳香族ジオール類及びそれらをエチレングリコール、プロピレングリコール、アルキレングリコール変性したジオール類と、エピクロルヒドリンとの反応で得られた芳香族多価グリシジルエーテル化合物；フェノール又はクレゾールとホルムアルデヒドとから誘導されたノボラック樹脂、ポリアルケニルフェノールやそのコポリマー等で代表されるポリフェノール類と、エピクロルヒドリンとの反応で得られたノボラック型多価グリシジルエーテル化合物；キシリレンフェノール樹脂のグリシジルエーテル化合物類等が具体的な例として挙げられる。
より具体的には、クレゾールノボラック型エポキシ樹脂、フェノールノボラック型エポキシ樹脂、ビスフェノールＡ型エポキシ樹脂、ビスフェノールＦ型エポキシ樹脂、トリフェノールメタン型エポキシ樹脂、トリフェノールエタン型エポキシ樹脂、トリスフェノール型エポキシ樹脂、ジシクロペンタジエン型エポキシ樹脂、ビフェニル型エポキシ樹脂の群から選ばれる少なくとも一つの樹脂又はその混合物であって、環球法による軟化点が４０℃のものであれば好適に使用可能である。
前記（１）固形エポキシ樹脂は、液晶シール剤組成物１００重量部中に好ましくは、５〜４０重量部。より好ましくは、１０〜３０重量部の量で含有されるように用いられる。前記（１）固形エポキシ樹脂の含有量がこの範囲内であると、液晶シール剤組成物の、光硬化後の硬化体のガラス転移温度、及び、熱硬化後の硬化体のゲル分率が高くなるだけでなく、光及び熱併用硬化後の硬化体のガラス転移温度も高くなり好ましい。
また、前記（１）固形エポキシ樹脂は、後述する（２）アクリル酸エステルモノマー及び／又はメタクリル酸エステルモノマーあるいはこれらのオリゴマー１００重量部に対して、２０〜２００重量部の量で用いられることが望ましい。成分（２）に対する成分（１）の割合がこの範囲内であると、光硬化後、ならびに、光及び熱硬化後の硬化体のＴｇが高くなる傾向があり好ましい。
（（その他のエポキシ樹脂））
環球法による軟化点温度が４０℃以上である固形エポキシ樹脂以外のエポキシ樹脂も、本発明の液晶シール剤の特性を損なわない範囲で併用可能である。このようなエポキシ樹脂の具体例としては、エチレングリコール、ジエチレングリコール、トリエチレングリコール、ポリエチレングリコール、プロピレングリコール、ジプロピレングリコール、トリプロピレングリコール、ポリプロピレングリコール等のポリアルキレングリコール類、ジメチロールプロパン、トリメチロールプロパン、スピログリコール、グリセリン等で代表される多価アルコール類とエピクロルヒドリンとの反応で得られた脂肪族多価グリシジルエーテル化合物、ビスフェノールＡ、ビスフェノールＳ、ビスフェノールＦ、ビスフェノールＡＤ等で代表される芳香族ジオール類及びそれらをエチレングリコール、プロピレングリコール、アルキレングリコール変性したジオール類と、エピクロルヒドリンとの反応で得られた芳香族多価グリシジルエーテル化合物；アジピン酸、イタコン酸などで代表される脂肪族ジカルボン酸と、エピクロルヒドリンとの反応で得られた脂肪族多価グリシジルエステル化合物；イソフタル酸、テレフタル酸、ピロメリット酸等で代表される芳香族ジカルボン酸と、エピクロルヒドリンとの反応で得られた芳香族多価グリシジルエステル化合物；ヒドロキシジカルボン酸化合物とエピクロルヒドリンとの反応で得られた脂肪族多価グリシジルエーテルエステル化合物、芳香族多価グリシジルエーテルエステル化合物、又は脂環式多価グリシジルエーテル化合物；ポリエチレンジアミン等で代表される脂肪族ジアミンとエピクロルヒドリンとの反応で得られた脂肪族多価グリシジルアミン化合物；ジアミノジフェニルメタン、アニリン、メタキシリレンジアミン等で代表される芳香族ジアミンと、エピクロルヒドリンとの反応で得られた芳香族多価グリシジルアミン化合物；ヒダントインならびにその誘導体とエピクロルヒドリンとの反応で得られたヒダントイン型多価グリシジル化合物；フェノール又はクレゾールとホルムアルデヒドとから誘導されたノボラック樹脂、ポリアルケニルフェノールやそのコポリマー等で代表されるポリフェノール類と、エピクロルヒドリンとの反応で得られたノボラック型多価グリシジルエーテル化合物；エポキシ化ポリブタジエン、エポキシ化ポリイソプレン等のエポキシ化ジエン重合体；３，４−エポキシ−６−メチルシクロヘキシルメチル−３，４−エポキシ−６−メチルシクロヘキサンカーボネート；ビス（２，３−エポキシシクロペンチル）エーテル；ウレタン変性エポキシ樹脂；ポリスルフィド変性エポキシ樹脂；ゴム変性エポキシ樹脂（ＣＴＢＮ、ＡＴＢＮ等による変性）；ポリアルキレングリコール型エポキシ樹脂；エーテルエラストマー添加ビスフェノールＡ型エポキシ樹脂；シリコンゴム変性エポキシ樹脂；アクリル変性エポキシ樹脂等が挙げられる。
＜（２）アクリル酸エステルモノマー及び／又はメタクリル酸エステルモノマーあるいはこれらのオリゴマー＞
（２）アクリル酸エステルモノマー及び／又はメタクリル酸エステルモノマーあるいはこれらのオリゴマーとしては以下のものが例示される。
ポリエチレングリコール、プロピレングリコール、ポリプロピレングリコール等のジアクリレート及び／又はジメタクリレート；トリス（２−ヒドロキシエチル）イソシアヌレートのジアクリレート及び／又はジメタクリレート；ネオペンチルグリコール１モルに４モル以上のエチレンオキサイド若しくはプロピレンオキサイドを付加して得たジオールのジアクリレート及び／又はジメタクリレート；ビスフェノールＡ１モルに２モルのエチレンオキサイド若しくはプロピレンオキサイドを付加して得たジオールのジアクリレート及び／又はジメタクリレート；トリメチロールプロパン１モルに３モル以上のエチレンオキサイド若しくはプロピレンオキサイドを付加して得たトリオールのジ又はトリアクリレート及び／又はジ又はトリメタクリレート；ビスフェノールＡ１モルに４モル以上のエチレンオキサイド若しくはプロピレンオキサイドを付加して得たジオールのジアクリレート及び／又はジメタクリレート；トリス（２−ヒドロキシエチル）イソシアヌレートトリアクリレート及び／又はトリメタクリレート；トリメチロールプロパントリアクリレート及び／又はトリメタクリレート、又はそのオリゴマー；ペンタエリスリトールトリアクリレート及び／又はトリメタクリレート、又はそのオリゴマー；ジペンタエリスリトールのポリアクリレート及び／又はポリメタクリレート；トリス（アクリロキシエチル）イソシアヌレート；カプロラクトン変性トリス（アクリロキシエチル）イソシアヌレート；カプロラクトン変性トリス（メタクリロキシエチル）イソシアヌレート；アルキル変性ジペンタエリスリトールのポリアクリレート及び／又はポリメタクリレート；カプロラクトン変性ジペンタエリスリトールのポリアクリレート及び／又はポリメタクリレート；ヒドロキシピバリン酸ネオペンチルグリコールジアクリレート及び／又はジメタクリレート；カプロラクトン変性ヒドロキシピバリン酸ネオペンチルグリコールジアクリレート及び／又はジメタクリレート；エチレンオキサイド変性リン酸アクリレート及び／又はジメタクリレート；エチレンオキサイド変性アルキル化リン酸アクリレート及び／又はジメタクリレート；ネオペンチルグルコール、トリメチロールプロパン、ペンタエリスリトールのオリゴアクリレート及び／又はオリゴメタクリレート等が挙げられる。
本発明に使用する（２）アクリル酸エステルモノマー及び／又はメタクリル酸エステルモノマーあるいはこれらのオリゴマーは、数平均分子量が２５０〜２０００の範囲にあり、かつ、Ｆｅｄｏｒｓの理論溶解度パラメータ（ｓｐ値）が１０．０〜１３．０（ｃａｌ／ｃｍ３）１／２の範囲にあることが好ましい。数平均分子量が、この範囲にあると、（２）アクリル酸エステルモノマー及び／又はメタクリル酸エステルモノマーあるいはこれらのオリゴマーの、液晶に対する溶解性、拡散性が低く、得られる液晶表示パネルの表示特性が良好であり、また前記（１）固形エポキシ樹脂に対する相溶性が良好である。（２）アクリル酸エステルモノマー及び／又はメタクリル酸エステルモノマーあるいはこれらのオリゴマーの数平均分子量は、例えば、ゲルパーミエーションクロマトグラフィー（ＧＰＣ）により、ポリスチレンを標準として測定可能である。
溶解度パラメータ（ｓｐ値）の算出方法にはさまざまな手法や計算方法が存在するが、本明細書において用いられる理論溶解度パラメータはＦｅｄｏｒｓが考案した計算法に基づくものである（日本接着学会誌、ｖｏｌ．２２、ｎｏ．１０（１９８６）（５３）（５６６）など参照）。この計算法では、密度の値を必要としないため、溶解度パラメータを容易に算出することができる。上記Ｆｅｄｏｒｓの理論溶解度パラメータ（ｓｐ値）は、以下の式で算出されるものである。
（ΣΔｅｌ／ΣΔｖｌ）１／２
但し、ΣΔｅｌ＝（ΔＨ−ＲＴ）、ΣΔｖｌ：モル容量の和
溶解度パラメータ（ｓｐ値）が上記範囲内にあると、（２）アクリル酸エステルモノマー及び／又はメタクリル酸エステルモノマーあるいはこれらのオリゴマーの液晶に対する溶解性が小さく、液晶に対する汚染が抑制され、得られる液晶表示パネルの表示特性が良好となり好ましい。
また、溶解度パラメータが上記範囲にあると、加熱処理の際に（２）アクリル酸エステルモノマー及び／又はメタクリル酸エステルモノマーあるいはこれらのオリゴマーのアクリロイル基及び／又はメタクリロイル基に対する、（５）潜在性エポキシ硬化剤の活性水素による求核付加反応性、つまり加熱による硬化反応性が良好となり、配線部の遮光エリアに対する硬化性が向上するため好ましい。
本発明では（２）アクリル酸エステルモノマー及び／又はメタクリル酸エステルモノマーあるいはこれらのオリゴマーとして上述したものを数種類組み合わせて組成物として使用することも可能である。この場合には、これらの組成物全体としての理論溶解度パラメータ（ｓｐ値）は、混合される各アクリル酸エステルモノマー、メタクリル酸エステルモノマー、あるいはこれらのオリゴマーのモル分率の和に基づき算出することができる。
なお、（２）アクリル酸エステルモノマー及び／又はメタクリル酸エステルモノマーあるいはこれらのオリゴマーとして、前記組成物を用いる場合にも、該組成物全体の理論溶解度パラメータが１０．０〜１３．０（ｃａｌ／ｃｍ３）１／２の範囲内にあることが好ましい。
数平均分子量が２５０以上で、かつ、Ｆｅｄｏｒｓの理論溶解度パラメータ（ｓｐ値）が１０．０〜１３．０（ｃａｌ／ｃｍ３）１／２の範囲内にある（２）アクリル酸エステルモノマー及び／又はメタクリル酸エステルモノマーあるいはこれらのオリゴマーの具体例としては、例えば、ペンタエリスリトールトリアクリレート（数平均分子量：２９８、ｓｐ値：１１．１）、ペンタエリスリトールテトラアクリレート（数平均分子量：３５２、ｓｐ値１２．１）等が挙げられる。
前記、（２）アクリル酸エステルモノマー及び／又はメタクリル酸エステルモノマーあるいはこれらのオリゴマーは、水洗法などにより、高純度化を行ったものを使用することが好ましい。
＜（３）アクリル酸エステルモノマー及び／又はメタクリル酸エステルモノマー及びこれらと共重合可能なモノマーを共重合させて得られる軟化点温度が５０〜１２０℃である熱可塑性ポリマー＞
本発明に使用される、（３）アクリル酸エステルモノマー及び／又はメタクリル酸エステルモノマー及びこれらと共重合可能なモノマーを共重合させて得られる熱可塑性ポリマーは、その軟化点温度が５０〜１２０℃の範囲にあることが好ましく、より好ましくは６０〜８０℃である。該熱可塑性ポリマーの軟化点温度がこの範囲にあると以下の点で有利である。すなわち、得られる液晶シール剤組成物を加熱した際にこの熱可塑性ポリマーが溶融し、この液晶シール剤組成物中に含まれる成分、例えば前記成分（１）の固形エポキシ樹脂、および、前記成分（２）のアクリル酸エステルモノマー及び／又はメタクリル酸エステルモノマーあるいはこれらのオリゴマーと相溶する。そして、相溶した熱可塑性ポリマーが膨潤することにより、液晶シール剤組成物の、加熱による硬化前の粘度低下を抑制することができる。そして、液晶への液晶シール剤組成物の成分の染み出し、液晶への成分拡散を抑制することが可能となる。
前記熱可塑性ポリマーは、非架橋型、架橋型のいずれであってもよく、さらに架橋型のコア層と非架橋型のシェル層とからなるコアシェル構造を有する複合型であってもよい。
また、この熱可塑性ポリマーは、液晶シール剤組成物中で良好な分散性を確保する点からは、平均粒径が通常０．０５〜５μｍであり、好ましくは０．０７〜３μｍの範囲である。
このような熱可塑性ポリマーとしては、すでに公知のものを任意に選定し使用することが可能であるが、具体的には、アクリル酸エステルモノマー及び／又はメタクリル酸エステルモノマーを通常５０〜９９．９重量％、好ましくは６０〜８０重量％の量で、これらと共重合可能なモノマーを通常０．１〜５０重量％、好ましくは２０〜４０重量％の量で共重合させてエマルションとして得ることができる。
前記アクリル酸エステルモノマー及び／又はメタクリル酸エステルモノマーとしては、具体的には、たとえば、メチルアクリレート、エチルアクリレート、プロピルアクリレート、ブチルアクリレート、２−エチルヘキシルアクリレート、アミルアクリレート、ヘキサデシルアクリレート、オクタデシルアクリレート、ブトキシエチルアクリレート、フェノキシエチルアクリレート、２−ヒドロキシエチルアクリレート、グリシジルアクリレートなどの単官能アクリル酸エステルモノマー；
メチルメタクリレート、エチルメタクリレート、プロピルメタクリレート、ブチルメタクリレート、２−エチルヘキシルメタクリレート、アミルメタクリレート、ヘキサデシルメタクリレート、オクタデシルメタクリレート、ブトキシエチルメタクリレート、フェノキシエチルメタクリレート、２−ヒドロキシエチルメタクリレート、グリシジルメタクリレートなどの単官能メタクリル酸エステルモノマーが挙げられる。これらのうちでは、メチルアクリレート、メチルメタクリレート、ブチルアクリレート、２−エチルヘキシルメタアクリレート、２−エチルヘキシルメタクリレートが好ましい。これらは、単独で用いても、組み合わせて用いてもよい。
前記アクリル酸エステルモノマー及び／又はメタクリル酸エステルモノマーと共重合可能なモノマーとしては、具体的には、たとえば、アクリルアミド類；アクリル酸、メタクリル酸、イタコン酸、マレイン酸などの酸モノマー；スチレン、スチレン誘導体などの芳香族ビニル化合物；１，３−ブタジエン、１、３−ペンタジエン、イソプレン、１、３−ヘキサジエン、クロロプレンなどの共役ジエン類；ジビニルベンゼン、ジアクリレート類などの多官能モノマーなどが挙げられる。これらは、単独で用いても、組み合わせて用いてもよい。
これらのうち、前記熱可塑性ポリマーが非架橋型の場合には、前記アクリルアミド類、前記酸モノマーおよび前記芳香族ビニル化合物からなる群より選ばれた少なくとも１種のモノマーを用いることが好ましい。また、前記熱可塑性ポリマーが、架橋型および複合型の場合には、これらのうち、前記共役ジエン類または前記多官能モノマーのいずれかを必須とし、さらに必要に応じて、前記アクリルアミド類、前記酸モノマーおよび前記芳香族ビニル化合物からなる群より選ばれた少なくとも１種のモノマーを使用することができる。
この熱可塑性ポリマーは、非架橋型、架橋型のいずれであってもよく、さらに架橋型のコア層と非架橋型のシェル層とからなるコアシェル構造を有する複合型であってもよいが、これらのうちでは、複合型のコアシェル構造を有する略球状粒子であることが好ましい。
該コアシェル構造を形成するコア層は、前記アクリル酸エステルモノマー及び／又はメタクリル酸エステルモノマーおよびこれらと共重合可能なモノマーを共重合させて得られるエラストマーからなる。
すなわち、前記コア層は、アクリル酸エステルモノマー及び／又はメタクリル酸エステルモノマーを通常３０〜９９．９重量％の量で、それと共重合可能なモノマーを通常０．１〜７０重量％の量で共重合させて得られたエラストマーからなることが好ましい。
前記コア層に用いられる、アクリル酸エステルモノマー及び／又はメタクリル酸エステルモノマーと共重合可能なモノマーとしては、前記共役ジエン類または前記多官能モノマーのいずれかを必須とし、さらに必要に応じて、前記アクリルアミド類、前記酸モノマーおよび前記芳香族ビニル化合物からなる群より選ばれた少なくとも１種のモノマーを使用することができる。
なお、この場合、前記シェル層は、前述したアクリル酸エステルモノマー及び／又はメタクリル酸エステルモノマーおよびこれらと共重合可能なモノマーを共重合させてなり、該アクリル酸エステルモノマー及び／又はメタクリル酸エステルモノマーと共重合可能なモノマーとしては、前記アクリルアミド類、前記酸モノマーおよび前記芳香族ビニル化合物からなる群より選ばれた少なくとも１種のモノマーを用いることが好ましい。
このように、前記熱可塑性ポリマーとして、微架橋構造を付与した架橋型のコア層のまわりに、非架橋型のシェル層を設けた、コアシェル構造を有する略球状粒子を用いることにより、さらに前記熱可塑性ポリマーに、液晶シール剤組成物中で応力緩和剤としての役割を果たさせることができる。
また、本発明では、このようにして形成した前記熱可塑性ポリマーの粒子表面を微架橋して使用することが好ましい。前記熱可塑性ポリマーの粒子表面を微架橋する方法としては、前記熱可塑性ポリマーの粒子表面に存在するエポキシ基、カルボキシル基、アミノ基などを金属架橋させて、アイオノマー架橋させる方法が好ましく挙げられる。
このように前記熱可塑性ポリマーの粒子表面に微架橋構造を付与することにより室温下でエポキシ樹脂および溶剤等に容易に溶解しなくなり、貯蔵安定性を向上させることができる。
前記熱可塑性ポリマーは、本発明にかかる液晶シール剤組成物１００重量部中に、２〜４０重量部、好ましくは５〜２５重量部の量で含有される。前記熱可塑性ポリマーの含有量がこの範囲であると、シール外観が良好で、液晶シール剤組成物の成分の液晶への染み出し、拡散を抑制しまた、樹脂粘度の上昇を抑え作業性を維持することが可能である。
＜（４）光ラジカル重合開始剤＞
本発明に使用する（４）光ラジカル重合開始剤としては、特に限定されず、公知の材料を使用することが可能である。具体的には以下のものが挙げられる。具体例としては、ベンゾイン系化合物、アセトフェノン類、ベンゾフェノン類、チオキサトン類、α−アシロキシムエステル類、フェニルグリオキシレート類、ベンジル類、アゾ系化合物、ジフェニルスルフィド系化合物、アシルホスフィンオキシド系化合物、有機色素系化合物、鉄−フタロシアニン系化合物等が挙げられる。該光ラジカル重合開始剤は、液晶シール剤組成物１００重量部中に、通常０．０１〜５重量部の量で用いられる。０．０１重量部以上の量とすることにより光照射による硬化性を与え、５重量部以下とすることにより、液晶シール剤組成物の塗布安定性が良好で、光硬化の際に均質な硬化体を得ることができる。
＜（５）潜在性エポキシ硬化剤＞
（５）潜在性エポキシ硬化剤としては、公知のものが使用できるが一液型で粘度安定性が良好な配合物を与えることができる点からは、有機酸ジヒドラジド化合物、イミダゾール及びその誘導体、ジシアンジアミド、芳香族アミン等が好ましく挙げられる。これらは単独で用いても組み合わせて使用しても良い。
これらのうち、（５）潜在性エポキシ硬化剤としては、アミン系潜在性硬化剤であって、かつ、その融点または環球法による軟化点温度が、１００℃以上であるものがより好ましい。
アミン系潜在性硬化剤を使用すると、アミン系潜在性硬化剤が有する活性水素の、前記成分（２）の分子内のアクリロイル基及び／又はメタクリロイル基への熱による求核付加特性が良好となるため、遮光エリアに対する熱硬化性が向上し、それに伴い、液晶表示パネルの遮光エリア付近の表示特性、信頼性が良好となり好ましい。また、アミン系潜在性硬化剤の融点又は環球法による軟化点温度が、１００℃以上であると、室温での粘度安定性を良好に保持でき、スクリーン印刷やディスペンサー塗布により長時間使用することが可能となる。
アミン系潜在性硬化剤であって、かつ、その融点または環球法による軟化点温度が１００℃以上である（５）潜在性エポキシ硬化剤の具体例としては、例えば、ジシアンジアミド（融点２０９℃）等のジシアンジアミド類；アジピン酸ジヒドラジド（融点１８１℃）、１，３−ビス（ヒドラジノカルボエチル）−５−イソプロピルヒダントイン（融点１２０℃）等の有機酸ジヒドラジド；２，４−ジアミノ−６−［２’−エチルイミダゾリル−（１’）］−エチルトリアジン（融点２１５℃〜２２５℃）、２−フェニルイミダゾール（融点１３７〜１４７℃）等のイミダゾール誘導体等が挙げられる。
（５）潜在性エポキシ硬化剤は、液晶シール剤組成物１００重量部中に、通常１〜２５重量部、好ましくは５〜１５重量部の量で含有される。この範囲で潜在性エポキシ硬化剤が含まれていると、得られる液晶表示パネルの接着信頼性が発現され、また、液晶シール剤組成物の粘度安定性も維持できる。
本発明に使用される（５）潜在性エポキシ硬化剤は、水洗法、再結晶法などにより、高純度化処理を行ったものを使用することが好ましい。
＜（６）エポキシ樹脂と、１分子内に少なくとも一つのアクリロイル基又はメタクリロイル基と少なくとも一つのカルボキシル基とを併せ持った化合物とを反応して得られる部分エステル化エポキシ樹脂＞
エステル化するエポキシ樹脂は特に限定されず、上記記載のエポキシ樹脂を使用することが可能である。これらのエポキシ樹脂を使用してエポキシ基１当量に対して、分子内に少なくとも一つのアクリロイル基又はメタクリロイル基と少なくとも一つのカルボキシル基とを併せ持った化合物を、０．４〜０．９当量の塩基性触媒下で反応させることにより前記部分エステル化エポキシ樹脂を得ることができる。
分子内に少なくとも一つのアクリロイル基またはメタクリロイル基と少なくとも一つのカルボキシル基とを併せ持った化合物の具体例としては、アクリル酸、メタクリル酸、２−メタクリロイルオキシエチルフタル酸、２−メタクリロイルオキシエチルコハク酸、２−メタクリロイルオキシエチルヒドロフタル酸、２−メタクリロイルオキシエチルマレイン酸、２−メタクリロイルオキシプロピルフタル酸、２−メタクリロイルオキシプロピルコハク酸、２−メタクリロイルオキシプロピルマレイン酸、２−アクリロイルオキシエチルコハク酸、２−アクリロイルオキシエチルフタル酸、２−アクリロイルオキシエチルヒドロフタル酸、２−アクリロイルオキシエチルマレイン酸、２−アクリロイルオキシプロピルフタル酸、２−アクリロイルオキシプロピルコハク酸、２−アクリロイルオキシプロピルマレイン酸等が挙げられ、これらのうちでは、メタクリル酸、２−メタクリロイルオキシエチルフタル酸、２−メタクリロイルオキシエチルコハク酸、２−メタクリロイルオキシエチルヒドロフタル酸、２−メタクリロイルオキシエチルマレイン酸、２−メタクリロイルオキシプロピルフタル酸、２−メタクリロイルオキシプロピルコハク酸、２−メタクリロイルオキシプロピルマレイン酸がより好ましい。
メタクリル酸、２−メタクリロイルオキシエチルフタル酸、２−メタクリロイルオキシエチルコハク酸、２−メタクリロイルオキシエチルヒドロフタル酸、２−メタクリロイルオキシエチルマレイン酸、２−メタクリロイルオキシプロピルフタル酸、２−メタクリロイルオキシプロピルコハク酸、２−メタクリロイルオキシプロピルマレイン酸のように、分子内に少なくとも一つのメタクリロイル基と少なくとも一つのカルボキシル基を併せ持った化合物を使用した場合、光硬化後の硬化体のガラス転移温度（Ｔｇ）が高くなる傾向にあり、ガラス基板の合わせずれが抑制されるのでより好ましい。
これら（６）部分エステル化エポキシ樹脂は、樹脂骨格内にエポキシ基とアクリロイル基及び／又はメタクリロイル基を併せ持っているので、液晶シール剤組成物中の（２）アクリル酸エステルモノマー及び／又はメタクリル酸エステルモノマーあるいはこれらのオリゴマー、及び、（１）環球法による軟化点温度が４０℃以上の固形エポキシ樹脂との相溶性を向上させることにより、光硬化後の硬化体のガラス転移温度（Ｔｇ）を上昇させ、かつ、接着信頼性を発現させることが可能となる。
前記（６）部分エステル化エポキシ樹脂は、（６）部分エステル化エポキシ樹脂１００重量部に対して、（１）環球法による軟化点温度が４０℃以上の固形エポキシ樹脂と、（２）アクリル酸エステルモノマー及び／又はメタクリル酸エステルモノマーあるいはこれらのオリゴマーとの合計量が１６０〜８００重量部となるように液晶シール剤組成物中に含まれることがより好ましい。
（６）部分エステル化エポキシ樹脂がこの範囲内の量で含まれていると、光硬化後の硬化体のガラス転移温度（Ｔｇ）が高く、かつ熱硬化後の硬化体のゲル分率も高くなる傾向にある。
本発明に使用される（６）部分エステル化エポキシ樹脂は、水洗法などにより、高純度化処理を行ったものを使用することが好ましい。
＜（７）充填剤＞
本発明の液晶シール剤組成物には（７）充填剤を配合しても良い。この（７）充填剤としては、通常、電子材料分野で使用可能なのものであればいずれでもよい。具体的には、例えば、炭酸カルシウム、炭酸マグネシウム、硫酸バリウム、硫酸マグネシウム、珪酸アルミニウム、珪酸ジルコニウム、酸化鉄、酸化チタン、酸化アルミニウム（アルミナ）、酸化亜鉛、二酸化珪素、チタン酸カリウム、カオリン、タルク、アスベスト粉、石英粉、雲母、ガラス繊維等の無機充填剤が挙げられる。また、ポリメタクリル酸メチル、ポリスチレン、これらを構成するモノマーと該モノマーと共重合可能なモノマーとを共重合させた共重合体（前記（３）熱可塑性ポリマーを除く）等の公知の有機充填剤も使用可能である。また、前記（７）充填剤を、エポキシ樹脂やシランカップリング剤等でグラフト化変性させたのち使用することも可能である。
本発明で用いる充填剤の最大粒径はレーザー回折法で１０μｍ以下、好ましくは６μｍ以下、更に好ましくは４μｍ以下である。充填剤の最大粒子径値が上記範囲であれば、液晶セル製造時のセルギャップの寸法安定性が一層向上し好ましい。
前記充填剤は、充填剤成分を除く液晶シール剤組成物１００重量部に対して、好ましくは１〜４０重量部、より好ましくは１０〜３０重量部の量で用いられることが望ましい。充填剤の使用量が上記範囲内であれば、液晶シール剤組成物のガラス基板上への塗布安定性が良好であり、さらに、光硬化性も良好となるためセルギャップ幅の寸法安定性が向上する。
＜（８）その他の添加剤＞
本発明では必要に応じて更に、熱ラジカル発生剤、シランカップリング剤等のカップリング剤、イオントラップ剤、イオン交換剤、レベリング剤、顔料、染料、可塑剤、消泡剤等の添加剤の使用が可能である。また、所望のセルギャップを確保するためスペーサー等を配合しても良い。
＜液晶シール剤組成物の調製方法＞
本発明の液晶シール剤組成物の調製方法には特に限定はなく、上記各成分を常法により混合して得ることができる。混合には、例えば、双腕式攪拌機、ロール混練機、２軸押出機、ボールミル混練機等のすでに公知の混練機械を介して行って良く、最終的に真空脱泡処理後にガラス瓶やポリ容器に密封充填され、貯蔵、輸送されて良い。
＜液晶シール剤組成物の特性＞
本発明の液晶シール剤組成物は、光及び熱併用硬化性樹脂組成物であって、１０００〜３０００ｍＪの光を照射して硬化させたときの１００μｍ厚硬化体の、昇温速度５℃／分、引張りモードによる周波数１０Ｈｚの動的粘弾性測定から求めたガラス転移温度（Ｔｇ）が７０〜１２０℃であることが好ましい。光照射後の硬化体の動的粘弾性から求めたガラス転移温度（Ｔｇ）が上記範囲であると、光硬化後のセルギャップ形成特性、ガラス基板の合わせずれが抑制されるので好ましい。
光照射による硬化体形成方法の好ましい態様の例を以下に示す。光照射による積算光量の測定方法としては、紫外線照射による硬化体を形成させる場合には３００〜３９０ｎｍの測定波長範囲を有し、ピーク感度波長が３５４ｎｍの紫外線積算光量計を使用する。紫外線照射装置として、紫外線照射照度１００ｍＷ／ｃｍ２（３６５ｎｍ）のメタルハライドランプを用い、１０００〜３０００ｍＪの積算光量で硬化させた場合の硬化体を使用する。
硬化体の動的粘弾性測定には、東洋精機製作所製「レオグラフソリッドＬ−１Ｒ」を使用し、１０Ｈｚの周波数で、５℃／分の等速昇温で引張りモードによる動的粘弾性測定を行うことにより、損失正接（Ｔａｎδ）のピークトップ温度をガラス転移温度（Ｔｇ）として算出する。
また、本発明の液晶シール剤組成物を１１０〜１４０℃で１時間、熱硬化させたときの１００μｍ厚硬化体１ｇを、メタノールにより３時間ソックスレー抽出したゲル分率が７５重量％以上であることが望ましい。熱硬化後の硬化体のゲル分率が上記範囲であると、配線部の遮光エリアに対する硬化性が良好であり、遮光エリア付近の液晶表示セルの表示特性が良好となり好ましい。
硬化体のゲル分率の測定には、１１０℃〜１４０℃で１時間、熱硬化させた１００μｍ厚硬化体１ｇを用い、ソックスレー抽出法により、抽出溶媒としてメタノール１００ｇを使用して、３時間還流抽出後、硬化体を１０５℃、３時間乾燥させ抽出前後の硬化体の重量変化により次式に従って、硬化体のゲル分率を算出する。
熱硬化後の硬化体のゲル分率（％）＝
（メタノール抽出、乾燥後の硬化体重量）／（メタノール抽出前の硬化体重量）×１００
液晶シール剤組成物の硬化前の粘度は特に限定されないが、Ｅ型粘度計による２５℃粘度が３０〜１０００Ｐａ・ｓの範囲が好ましく、１００〜５００Ｐａ・ｓの範囲がより好ましい。
＜液晶シール剤組成物の物性＞
またＥ型粘度計のローター番号を同一とする、例えば、毎分１０回転のズリ速度から求められた５ｒｐｍ粘度値と毎分１回転のズリ速度から求めた０．５ｒｐｍ粘度値との比（０．５ｒｐｍ粘度値／５ｒｐｍ粘度値）であらわされるチクソ指数には、特に制約は無いが、好ましくは１〜５の範囲であることが望ましい。
＜液晶表示パネルおよびその製造方法＞
本発明の液晶表示パネルは、前述のようにして得られた液晶シール剤組成物を用いて、液晶滴下工法により製造される。具体的な製造方法の一例を以下に説明する。
予め設定したギャップ幅のスペーサーを本発明の液晶シール剤組成物に混合する。さらに対になる液晶セル用ガラス基板を用い、一方の液晶セル用ガラス基板上に該液晶シール剤組成物をディスペンサーにて枠型に塗布する。貼り合わせ後のパネル内部容量に相当する液晶材料をその枠内に精密に滴下する。他方のガラスを対向させ、加圧下で紫外線を１０００〜１８０００ｍＪの量を照射してガラス基板を貼り合わせる。さらにその後、無加圧のまま１１０〜１４０℃の温度で１時間加熱して充分に硬化させ液晶表示パネルを形成する。
用いられる液晶セル用基板としては、例えば、ガラス基板、プラスチック基板が挙げられる。前記した基板群では当然のこととして酸化インジウムで代表される透明電極やポリイミド等で代表される配向膜その他無機質イオン遮蔽膜等が必要部に施工されてなるいわゆる液晶セル構成用ガラス基板又は同プラスチック基板が用いられる。
液晶セル用基板に液晶シール剤組成物を塗布する方法には特に限定はなく、例えば、スクリーン印刷塗布方法又はディスペンサー塗布方法などで行って良い。
液晶材料にも制約は無く、例えばネマチック液晶が好適である。
本発明の液晶表示パネルを適用することが可能な液晶表示素子としては、例えば、エム  シャツト（ＭＳｃｈａｄｔ）とダブリュ  ヘルフリッヒ（ＷＨｅｌｆｒｉｃｈ）らが提唱したＴＮ型（Ｔｗｉｓｔｅｄ  Ｎｅｍａｔｉｃ）の液晶素子あるいはＳＴＮ型（Ｓｕｐｅｒ  Ｔｗｉｓｔｅｄ  Ｎｅｍａｔｉｃ）の液晶素子、又は、クラーク（ＮＡＣｌａｒｋ）とラガウェル（Ｓ  ＴＬａｇｅｒｗａｌｌ）により提唱された強誘電型液晶素子、また薄膜トランジスター（ＴＦＴ）を各画素に設けた液晶表示素子等が好ましい例として挙げられる。
【発明の効果】
本発明によれば、液晶滴下工法に適用可能で、特に、第一段階の光硬化後の硬化物特性に優れ、セルギャップ形成後のセルギャップが安定で、第二段階の熱硬化工程の際に液晶への汚染が抑制され、しかも遮光エリアの硬化性に優れ、かつ接着信頼性に優れた、光及び熱併用硬化性液晶シール剤組成物を提供することが可能となった。
また、本発明によれば、該液晶シール剤組成物を用いて、表示特性、特に配線部の遮光エリアに関わる液晶表示特性に優れた液晶表示パネルを提供することが可能となった。
【実施例】  以下、代表的な実施例により本発明を詳細に説明するが本発明はこれに限定されるものではない。なお、例中に記載の％、部はそれぞれ重量％、重量部を意味する。
＜使用原材料等＞
（１）環球法による軟化点温度が４０℃以上の固形エポキシ樹脂
前記成分（１）の固形エポキシ樹脂として、Ｏ−クレゾールノボラック型固形エポキシ樹脂である日本化薬社製品・商品名「ＥＯＣＮ−１０２０−７５」（乾球法による軟化点温度；７５℃、ＧＰＣによる数平均分子量；１１００）を使用した。
また、その他のエポキシ樹脂として、ビスフェノールＦ型液状エポキシ樹脂である大日本インキ化学工業社製品・商品名「エピクロン８３０Ｓ」を使用した。
（２）アクリル酸エステルモノマー及び／又はメタクリル酸エステルモノマーあるいはこれらのオリゴマー
前記成分（２）のアクリル酸エステルモノマー及び／又はメタクリル酸エステルモノマーあるいはこれらのオリゴマーとして、ペンタエリスリトールトリアクリレートである大阪有機化学工業社製・商品名「ビスコート＃３００」（ｓｐ値１１．１、数平均分子量；２９８）、及び、ペンタエリスリトールテトラアクリレートである大阪有機化学工業社製・商品名「ビスコート＃４００」（ｓｐ値１２．１、数平均分子量；３５２）を、トルエン及び超純水を用いた、希釈、洗浄方法を３回繰り返して、高純度化処理して使用した。
（３）アクリル酸エステルモノマー及び／又はメタクリル酸エステルモノマー及びこれらと共重合可能なラジカル共重合性モノマーを共重合させて得られる軟化点温度が５０℃〜１２０℃である熱可塑性ポリマー
前記成分（３）の熱可塑性ポリマーとして、合成例１に従って合成した熱可塑性ポリマーを使用した。
また、前記熱可塑性ポリマーの条件を満たさないその他の熱可塑性ポリマーとして、合成例２に従って合成した熱可塑性ポリマーを使用した。
合成例１
前記成分（３）の熱可塑性ポリマーの合成
攪拌機、窒素導入管、温度計、還流冷却管を備えた１０００ｍｌの四つ口フラスコにイオン交換水４００ｇ、アルキルジフェニルエーテルジスルホン酸ナトリウム１．０ｇを仕込み６５℃まで昇温した。過硫酸カリウム０．４ｇを添加した後、次いでホモジナイザーで乳化したｔ−ドデシルメルカプタン１．２ｇ、ｎ−ブチルアクリレート１５６ｇ、ジビニルベンゼン４．０ｇ、アルキルジフェニルエーテルジスルホン酸ナトリウム３．０ｇ、イオン交換水２００ｇからなる混合溶液を４時間で連続滴下した。滴下後２時間反応を継続させた後、メチルメタクリレート２３２ｇを一括で添加した後、１時間反応を継続させ、次いでアクリル酸８ｇを１時間で連続添加した。６５℃一定で２時間反応を継続させた後冷却した。水酸化カリウムにてｐＨ＝７に中和して固形分４０．６重量％のエマルション溶液を得た。このエマルション溶液の１，０００ｇを噴霧乾燥器にかけて、０．１％以下の水分含有量からなる高軟化点粒子約４００ｇを得た。得られた高軟化点粒子の軟化点温度は８０℃であった。なお、該高軟化点粒子をＮ−４コールターカウンターにて粒子径を測定した結果、平均粒径は１８０ｎｍであった。
合成例２
その他の熱可塑性ポリマーの合成
攪拌機、窒素導入管、温度計、還流冷却管を備えた１０００ｍｌの四つ口フラスコにイオン交換水４００ｇ、アルキルジフェニルエーテルジスルホン酸ナトリウム１．０ｇを仕込み６５℃まで昇温した。過硫酸カリウム０．４ｇを添加した後、次いでホモジナイザーで乳化したｔ−ドデシルメルカプタン１．２ｇ、ｎ−ブチルアクリレート１５６ｇ、ジビニルベンゼン４．０ｇ、アルキルジフェニルエーテルジスルホン酸ナトリウム３．０ｇ、イオン交換水２００ｇからなる混合溶液を４時間で連続滴下した。滴下後、２時間反応を継続させた後、メチルメタクリレート１４２ｇ、ｎ−ブチルアクリレート９０ｇを一括で添加した後１時間反応を継続させた。次いでアクリル酸８ｇを１時間で連続添加し、６５℃一定で２時間反応を継続させた後、冷却した。水酸化カリウムにてｐＨ＝７に中和して固形分４０．８質量％のエマルション溶液を得た。
このエマルション溶液１，０００ｇを噴霧乾燥器にかけて、０．１％以下の水分含有量からなる熱可塑性ポリマー約４００ｇ得た。得られた微粒子の軟化点温度は４０℃であった。
なお、この熱可塑性ポリマーをＮ−４コールターカウンターにて粒子径を測定した結果、平均粒径は２５０ｎｍであった。
（４）光ラジカル重合開始剤
光ラジカル重合開始剤として、１−ヒドロキシ−シクロヘキシル−フェニル−ケトンであるチバスペシャリティ・ケミカルズ社製・商品名「イルガキュア１８４」を使用した。
（５）潜在性エポキシ硬化剤
潜在性エポキシ硬化剤として、１，３−ビス（ヒドラジノカルボエチル）−５−イソプロピルヒダントインである、味の素社製・商品名「アミキュアＶＤＨ−Ｊ」、及び、２，４−ジアミノ−６−［２’−エチル−４’−メチルイミダゾリル−（１’）］−エチル−ｓ−トリアジンである、四国化成社製・商品名「キュアゾール２Ｅ４ＭＺ−Ａ」を使用した。
（６）エポキシ樹脂と、１分子内に少なくとも１つのアクリロイル基又はメタクリロイル基と少なくとも１つのカルボキシル基とを併せ持った化合物とを反応させて得られる部分エステル化エポキシ樹脂
部分エステル化エポキシ樹脂としては、以下の合成例３及び合成例４によって合成された部分エステル化樹脂を使用した。
合成例３
部分エステル化エポキシ樹脂の合成▲１▼
攪拌機、気体導入管、温度計、冷却管を備えた５００ｍｌの四つ口フラスコにビスフェノールＦ型エポキシ樹脂（東都化成社製・商品名「エポトートＹＤＦ−８１７０Ｃ」）を１６０ｇ、２−メタクリロイルオキシエチルコハク酸（新中村化学工業社製・商品名「ＮＫエステルＳＡ」）を１１５ｇ、トリエタノールアミン０．２ｇを混合し、乾燥エア気流下、１１０℃、５時間加熱攪拌してメタクリロイル基含有部分エステル化エポキシ樹脂を得た。得られた材料を超純水にて３回洗浄処理を繰り返した。
合成例４
部分エステル化エポキシ樹脂の合成▲２▼
攪拌機、気体導入管、温度計、冷却管を備えた５００ｍｌの四つ口フラスコにビスフェノールＦ型エポキシ樹脂（東都化成社製・商品名「エポトートＹＤＦ−８１７０Ｃ」）を１６０ｇ、メタクリル酸４３ｇ、トリエタノールアミン０．２ｇを混合し、乾燥エア気流下、１１０℃、５時間加熱攪拌してメタクリロイル基含有部分エステル化エポキシ樹脂を得た。得られた材料を超純水にて３回洗浄処理を繰り返した。
（７）充填剤
充填剤として、超高純度シリカ：「アドマテックス社製・商品名ＳＯ−Ｅ１」（平均粒径０．３μｍ）を使用した。
（８）添加剤
添加剤として、シランカップリングを使用した。γ−グリシドキシトリメトキシシラン（信越化学工業社製・「商品名ＫＢＭ４０３」）を選定使用した。
＜試験方法＞
（（粘度安定性））
液晶シール剤組成物１００部をポリエチレン製容器に入れ、密封したのち、密封時の２５℃粘度値を１００とし−１０℃／３０日経過後の同粘度値の変化率で表す。１０％未満の変化率であった場合に貯蔵安定性が良好の意味で記号Ａで、また１０〜５０％の変化率であった場合を貯蔵安定性がやや問題の意味で記号Ｂで、５０％を超える変化があった場合を貯蔵安定性不良の意味で記号Ｃで例中に記載した。
（（光硬化後の硬化体ガラス転移温度（Ｔｇ）測定））
液晶シール剤組成物を１２０μｍ厚に塗布し、東芝製紫外線照射装置を使用し、１００ｍＷ／ｃｍ２の紫外線照射照度で２０００ｍＪの照射エネルギーで硬化させ１００μｍ厚の硬化体を形成させた。光源にはメタルハライドランプを使用し、積算光量の測定には３００ｎｍ〜３９０ｎｍの測定波長範囲を有し、ピーク感度波長が３５４ｎｍの紫外線積算光量計（トプコン社・「ＵＶＲ−Ｔ３５」）を使用した。
硬化体の動的粘弾性測定には、東洋精機製作所製「レオグラフソリッドＬ−１Ｒ」を使用し、１０Ｈｚの周波数で、５℃／分の等速昇温測定を行うことにより、損失正接（Ｔａｎ  δ）のピークトップ温度をガラス転移温度（Ｔｇ）として算出した。
（（熱硬化後の硬化体ゲル分率測定））
液晶シール剤組成物を、約１２０μｍ厚に塗布し、オーブンにて窒素雰囲気中１２０℃、６０分加熱処理し、得られた１００μｍ厚の熱硬化後の硬化体１．０ｇをソックスレーによる抽出法により、抽出溶媒としてメタノール１００ｇを使用して、３時間還流抽出後、抽出後の硬化体を１０５℃、３時間乾燥させ抽出前後の硬化体の重量変化により次式に従って熱硬化後の硬化体のゲル分率を算出した。
熱硬化後の硬化体ゲル分率（％）＝
（メタノール抽出、乾燥後の硬化体重量）／（メタノール抽出前の硬化体重量）×１００
（（セルギャップ寸法安定性テスト））
液晶シール剤組成物５０ｇにスペーサーとして５μｍのガラスファイバー１ｇを添加し混合撹拌を行った。このスペーサーを混合した液晶シール剤組成物を１００ｍｍ×１００ｍｍのガラス基板上に塗布し、対向ガラス基板を貼り合わせ、荷重をかけて東芝製紫外線照射装置を使用し、１００ｍＷ／ｃｍ２の紫外線照射照度で２０００ｍＪの照射エネルギーで光硬化を行い、さらに、その後荷重を開放し７０℃で１時間加熱処理を行った後のセルギャップ、及び、パネルの合わせずれ具合を顕微鏡で観察した。
セルギャップが５μｍで保持されており、且つ、パネルの合わせずれが起っていないものをセルギャップの寸法安定性が良好であるものとし記号Ａで、セルギャップが５μｍを超えパネルの合わせずれが起っているものを、記号Ｂで例中に記載した。
（（光硬化後の液晶シール剤組成物接着強度測定テスト））
５μｍのガラスファイバーを添加した液晶シール剤組成物を、２５ｍｍ×４５ｍｍ厚さ５ｍｍの無アルカリガラス上に直径１ｍｍの円状にスクリーン印刷し、対となる同様のガラスを十字に貼り合わせて、荷重をかけながら東芝製紫外線照射装置を使用し、１００ｍＷ／ｃｍ２の紫外線照射照度で２０００ｍＪの照射エネルギーで光硬化を行い光硬化のみの試験片を作成した。得られた試験片の平面引張り強度を測定した。
（（光及び熱併用硬化後の液晶シール剤組成物接着強度測定テスト））
上記、光硬化後の接着試験片をオーブンにて窒素雰囲気中１２０℃、６０分加熱処理し、得られた試験片を引っ張り試験機（モデル２１０；インテスコ社製）を使用し、引っ張り速度２ｍｍ／分で平面引張り強度を測定した。
（（液晶表示パネル表示特性テスト））
透明電極及び、配向膜を付した４０ｍｍ×４５ｍｍガラス基板（ＥＨＣ社製、ＲＴ−ＤＭ８８ＰＩＮ）上に、５μｍのガラスファイバーを１重量部添加した液晶シール剤組成物を、ディスペンサー（ショットマスター；武蔵エンジニアリング社製）にて０．５ｍｍの線幅、５０μｍの厚みで３５ｍｍ×４０ｍｍの枠型に描画し、貼り合わせ後のパネル内容量に相当する液晶材料（ＭＬＣ−１１９００−０００：メルク社製）を、ディスペンサーを使用し枠内に精密に滴下し、さらに対となるガラス基板を減圧下で貼り合わせ、荷重をかけ固定した後、東芝製紫外線照射装置を使用し、１００ｍＷ／ｃｍ２の紫外線照射照度で２０００ｍＪの照射エネルギーで光硬化を行い、さらに窒素雰囲気下で、１２０℃、６０分加熱処理した後、両面に偏向フィルムを貼り付けた。
その液晶パネルを、直流電源装置を用い５Ｖの印加電圧で駆動させた際の液晶シール剤近傍の液晶表示機能が駆動初期から正常に機能するか否かでパネル表示特性の評価判定を行った。該判定方法は、シール際まで液晶表示機能が発揮出来ている場合を表示特性が良好であるとして記号Ａで、シール際の近傍の１ｍｍ以内が正常に液晶表示されない場合をやや表示特性が劣るとして記号Ｂで、またシール際の近傍１．１ｍｍを超えて表示機能の異常を見た場合を表示特性が著しく劣るとして記号Ｃと表示した。
（（液晶表示パネル遮光エリアの表示特性テスト））
透明電極及び、配向膜を付した４０ｍｍ×４５ｍｍガラス基板（ＥＨＣ社製、ＲＴ−ＤＭ８８ＰＩＮ）上に、５μｍのガラスファイバーを１重量％添加した液晶シール剤組成物を、ディスペンサー（ショットマスター；武蔵エンジニアリング社製）にて０．５ｍｍの線幅で３５ｍｍ×４０ｍｍの枠型に描画し、貼り合わせ後のパネル内容量に相当する液晶材料（ＭＬＣ−１１９００−０００：メルク社製）をディスペンサーを使用し枠内に精密に滴下し、さらに対となるガラス基板を減圧下で貼り合わせ、荷重をかけ固定した後、上基板のシール部分をアルミテープで、ＵＶ光が直接あたらないようにシール上部分に被覆を行い、前記液晶表示パネル表示特性テストと同様な方法で光硬化、及び、熱硬化を行い、遮光エリアを付した液晶表示パネルを作成し、前記と同様に液晶表示パネルのシール際の表示機能の観察を行った。判定方法は、シール際まで液晶表示機能が発揮出来ている場合を表示特性が良好であるとして記号Ａで、シール際の近傍の１ｍｍ以内が正常に液晶表示されない場合をやや表示特性が劣るとして記号Ｂで、またシール際の近傍１．１ｍｍを超えて表示機能の異常を見た場合を表示特性が著しく劣るとして記号Ｃと表示した。
【実施例１】  固形エポキシ樹脂としてＯ−クレゾールノボラックエポキシ樹脂（ＥＯＣＮ−１０２０−７５  日本化薬社製）１５部をペンタエリスリトールトリアクリレート（ビスコートＶ＃３００  大阪有機化学工業社製）２０部に加熱溶解させて均一溶液とし、さらに、熱可塑性ポリマーとして合成例１の熱可塑性ポリマーを１５部、光ラジカル開始剤として１−ヒドロキシ−シクロヘキシシル−フェニル−ケトン（イルガキュア１８４  チバスペシャティケミカル製）２部、潜在性エポキシ硬化剤として、１，３−ビス（ヒドラジノカルボエチル）−５−イソプロピルヒダントイン（アミキュアＶＤＨ−Ｊ  味の素社製）６部、及び、２，４−ジアミノ−６−［２’−エチル−４’−メチルイミダゾリル−（１’）］−エチル−ｓ−トリアジン（キュアゾール２Ｅ４ＭＺ−Ａ  四国化成製）１部、部分エステル化エポキシ樹脂として合成例３を２０部、充填剤として超高純度シリカ（ＳＯ−Ｅ１  アドマテックス社製）２０部、添加剤としてγ−グリシドキシプロピルトリメトキシシラン１部を加え、ミキサーで予備混合し、次に３本ロールで固体原料が５μｍ以下になるまで混練し、混練物を真空脱泡処理して液晶シール剤組成物（Ｐ１）を得た。
なお、液晶シール剤組成物（Ｐ１）は、Ｅ型粘度計による２５℃初期粘度が３００Ｐａ・ｓであった。液晶シール剤組成物（Ｐ１）の粘度安定性、光硬化後の硬化体ガラス転移温度測定結果、熱硬化後の硬化体ゲル分率測定結果、セルギャップ寸法安定性テスト、光硬化後の接着強度測定テスト、光及び熱硬化後の接着強度テスト、液晶表示パネル表示特性テストの測定結果はそれぞれ第２表に示した。
【実施例２〜４】
第１表の処方に従って配合し、実施例１と同様にして、液晶シール剤組成物Ｐ２〜Ｐ４を製造し、実施例１と同様に評価した。結果を第２表に示す。
比較例１
使用したエポキシ樹脂が本発明の範囲外の液状エポキシ樹脂であること以外は実施例１と同様にして、液晶シール剤組成物（Ｃ１）を製造し、実施例１と同様に評価した。結果を第２表に示す。
比較例２
熱可塑性ポリマーを使用しなかった以外は、実施例１と同様にして、液晶シール剤組成物（Ｃ２）を製造し、実施例１と同様に評価した。結果を第２表に示す。
比較例３
熱可塑性ポリマーとして、本発明の範囲外の軟化点温度を有する合成例２の熱可塑性ポリマーを１５部使用した以外は、実施例１と同様にして液晶シール剤組成物（Ｃ３）を得た。得られた液晶シール剤組成物は粘度安定性が５０％を越える変化量であり、粘度安定性が劣った。
2004027502.tif 000002
2004027502.tif 000003
2004027502.tif 000004
第２表の結果から明らかなように、本発明の液晶シール剤組成物は、粘度安定性が良好であり、また、光硬化後の硬化体のガラス転移温度及び熱硬化後の硬化体のゲル分率が高いため、光硬化後のセルギャップ寸法安定性、光硬化後の接着特性、光及び熱併用硬化後の接着特性、及び、液晶表示パネル表示特性、遮光エリアの表示特性に優れることが確認された。
一方、比較例１はエポキシ樹脂成分が本発明範囲外の液状エポキシ樹脂を使用しているため、光硬化後の硬化体Ｔｇが低く、その結果、光硬化後のセルギャップ寸法安定性、液晶表示パネルの表示特性が劣っている。比較例２は熱可塑性ポリマーを使用しなかった例であり、光硬化後の硬化体Ｔｇ及び熱硬化体ゲル分率が低く、その結果、光硬化後の接着強度、光及び熱硬化後の接着強度、光硬化後のセルギャップ寸法安定性、液晶表示パネルの表示特性が劣っている。
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
（１）環球法による軟化点温度が４０℃以上の固形エポキシ樹脂と、
（２）アクリル酸エステルモノマー及び／又はメタクリル酸エステルモノマーあるいはこれらのオリゴマーと、
（３）アクリル酸エステルモノマー及び／又はメタクリル酸エステルモノマー、及びこれらと共重合可能なモノマーを共重合させて得られる、環球法による軟化点温度が５０〜１２０℃である熱可塑性ポリマーと、
（４）光ラジカル重合開始剤と、
（５）潜在性エポキシ硬化剤とを
含む１液型の光及び熱併用硬化性樹脂組成物であることを特徴とする液晶シール剤組成物。
【請求項２】
さらに、
（６）エポキシ樹脂と、１分子内に少なくとも一つのメタクリロイル基又はアクリロイル基と少なくとも一つのカルボキシル基とを併せ持った化合物とを反応させて得られる部分エステル化エポキシ樹脂
を含むことを特徴とする請求の範囲第１項に記載の液晶シール剤組成物。
【請求項３】
前記（１）固形エポキシ樹脂の数平均分子量が５００〜２０００の範囲にあることを特徴とする請求の範囲第１項または第２項に記載の液晶シール剤組成物。
【請求項４】
前記（１）固形エポキシ樹脂が、液晶シール剤組成物１００重量部中に５〜４０重量部の量で含有されていることを特徴とする請求の範囲第１項〜第３項のいずれかに記載の液晶シール剤組成物。
【請求項５】
前記（２）アクリル酸エステルモノマー及び／又はメタクリル酸エステルモノマーあるいはこれらのオリゴマーの数平均分子量が２５０〜２０００の範囲にあり、かつ、これらのＦｅｄｏｒｓの理論溶解度パラメータ（ｓｐ値）が１０．０〜１３．０（ｃａｌ／ｃｍ3）1/2の範囲にあることを特徴とする請求の範囲第１項〜第４項のいずれかに記載の液晶
シール剤組成物。
【請求項６】
前記（１）固形エポキシ樹脂が、（２）アクリル酸エステルモノマー及び／又はメタクリル酸エステルモノマーあるいはこれらのオリゴマー１００重量部に対して、２０重量部以上２００重量部未満の量で含有されていることを特徴とする請求の範囲第１項〜第５項のいずれかに記載の液晶シール剤組成物。
【請求項７】
前記（３）熱可塑性ポリマーの平均粒径が０．０５〜５μｍであることを特徴とする請求の範囲第１項〜第６項のいずれかに記載の液晶シール剤組成物。
【請求項８】
前記（３）熱可塑性ポリマーが、コアシェル構造を有する略球状粒子であり、かつ、前記コアシェル構造を形成するコア層がアクリル酸エステルモノマー及び／又はメタクリル酸エステルモノマー及びこれらと共重合可能なモノマーを共重合させて得られるエラストマーからなることを特徴とする請求の範囲第１項〜第７項のいずれかに記載の液晶シール剤組成物。
【請求項９】
前記（３）熱可塑性ポリマーが、液晶シール剤組成物１００重量部中に２〜４０重量部の量で含有されていることを特徴とする請求の範囲第１項〜第８項のいずれかに記載の液晶シール剤組成物。
【請求項１０】
前記（５）潜在性エポキシ硬化剤が、アミン系潜在性硬化剤であって、かつ、その融点または環球法による軟化点温度が１００℃以上であることを特徴とする請求の範囲第１項〜第９項のいずれかに記載の液晶シール剤組成物。
【請求項１１】
前記（１）固形エポキシ樹脂と、（２）アクリル酸エステルモノマー及び／又はメタクリル酸エステルモノマーあるいはこれらのオリゴマーとが合計で、前記（６）部分エステル化エポキシ樹脂１００重量部に対して、１６０〜８００重量部の量で含有されていることを特徴とする請求の範囲第２項〜第１０項のいずれかに記載の液晶シール剤組成物。
【請求項１２】
（ａ）１０００〜３０００ｍJの光を照射して硬化させたときのガラス転移温度（Ｔｇ
）（１００μｍ厚硬化体を使用し、昇温速度５℃／分、周波数１０Hzの引張りモードによる動的粘弾性から求めた）が７０〜１２０℃であって、
（ｂ）１１０〜１４０℃で1時間、熱硬化させたときの硬化体のゲル分率（１００μｍ厚
硬化体１ｇを使用し、メタノールにより３時間ソックスレー抽出して求めた）が７５重量％以上であることを特徴とする請求の範囲第１項〜第１１項のいずれかに記載の液晶シール剤組成物。
【請求項１３】
液晶滴下工法において、請求の範囲第１項〜第１２項のいずれかに記載の液晶シール剤組成物を用いて、光硬化を行った後、熱硬化を行うことを特徴とする液晶表示パネルの製造方法。
【請求項１４】
請求の範囲第１３項に記載された液晶表示パネルの製造方法によって製造されたことを特徴とする液晶表示パネル。
【手続補正２】
【補正対象書類名】明細書
【補正対象項目名】全文
【補正方法】変更
【補正の内容】
【発明の詳細な説明】
【技術分野】
【０００１】
本発明は、液晶シール剤組成物に関し、さらに詳細には液晶滴下工法用液晶シール剤組成物、それを用いた液晶表示パネルの製造方法、液晶表示パネルに関する。
【背景技術】
【０００２】
近年、携帯電話をはじめ各種機器の表示パネルとして軽量、高精細の特徴を有した液晶表示パネルが広く使用されるようになってきている。このような液晶表示パネルの製造方法としては、エポキシ樹脂を主体とする熱硬化性のシール剤組成物を液晶表示用のガラス基板に塗布して、プレキュア処理を行った後、対向基板を貼り合わせて加熱圧締接着し、液晶封入用セルを形成した後、真空中で液晶を注入し、注入後に液晶注入口を封孔するといった方法が従来から広く行われてきた。
【０００３】
しかしながら、上述の液晶表示パネルの製造方法では、熱硬化の際の熱歪に起因してセルギャップのバラツキが生じやすく、さらに液晶注入工程に時間を要するため、製造工程時間を短縮し、高精細な小型液晶表示パネルや大型液晶表示パネルの生産性を向上させることが困難となっていた。
【０００４】
これらの問題点を解決する方法として、従来、アクリル酸エステル又はメタクリル酸エステルを主成分とする光硬化型のアクリル系液晶シール剤、光硬化型のエポキシ系液晶シール剤、ビスフェノール型エポキシ樹脂の部分アクリル化物又は部分メタクリル化物を主成分とする光硬化と熱硬化とを併用する液晶シール剤などを使用することが提案されている。
【０００５】
さらに、これらのうち、光及び熱併用硬化型液晶シール剤に関連して、該シール剤を、電極パターン及び配向膜の施された基板上に真空下で塗布し、さらに該シール剤が塗布された基板、又は対となる基板に液晶を滴下し、液晶滴下後に対向基板を貼り合わせて、第一段階として紫外線照射等により光硬化を行うことで基板の速やかな固定つまりセルギャップ形成を行い、第二段階として圧締治具フリーによる熱硬化によりシール剤を完全硬化させることで、液晶表示パネルを製造する方法が提案されている。例えば、特開平９−５７５９号公報（特許文献１）に液晶滴下工法なる手段として開示されている。
【０００６】
この液晶滴下工法に用いられる液晶シール剤組成物に求められる特性としては、光硬化後のギャップ形成特性が挙げられる。第一段階である光硬化後のギャップ形成が不十分であると、対向基板との合わせずれが生じたり、続く第二段階の熱硬化工程の際に硬化前の熱硬化性成分（たとえばエポキシ樹脂等）の染み出しによって液晶への汚染が生じたりする。特に後者については、得られる液晶表示パネルの性能に重大な影響を及ぼすため問題視されている。さらに、配線部の遮光エリアに対する硬化性の向上も要求される。
【０００７】
特開平２００１−１３３７９４号公報（特許文献２）には、液晶の比抵抗の低下量、液晶の相転移点の変化量に関して値を規定した、光硬化成分と熱硬化成分と光硬化剤とを含有する液晶滴下工法用液晶シール剤組成物が開示されている。しかし、該シール剤組成物の光硬化後のギャップ形成特性、配線部の遮光エリアに対する硬化性については記載されておらず、得られる液晶表示パネルの信頼性が必ずしも充分とは言えなかった。
【０００８】
さらに、液晶シール剤組成物には、本来、高温高湿下に長時間放置した場合の接着信頼性、液晶の電気光学特性の維持、液晶の配向乱れを起こさないなどの性能も要求される。
【特許文献１】特開平９−５７５９号公報
【特許文献２】特開平２００１−１３３７９４号公報
【発明の開示】
【発明が解決しようとする課題】
【０００９】
したがって、本発明は、液晶滴下工法に好適に適用でき、第一硬化段階である光硬化後の硬化物特性に優れ、さらに配線部の遮光エリアに対する硬化性にも優れる液晶シール剤組成物を提供することを目的としている。具体的には、光硬化によるセルギャップ形成後のセルギャップ安定性に優れ、第二段階である熱硬化工程の際の液晶に対する汚染を抑制でき、かつ接着信頼性に優れた、１液型の光及び熱併用硬化性液晶シール剤組成物を提供することを目的としている。さらに、本発明は、前記液晶シール剤組成物を用いた液晶滴下工法による液晶表示パネルの製造方法および液晶表示パネルを提供することをも目的としている。
【課題を解決するための手段】
【００１０】
本発明者らは上記問題を解決するため、鋭意検討した結果、下記の１液型の光及び熱併用硬化性樹脂組成物であれば、上記問題を解決できることを見出し、本発明を完成するに至った。
【００１１】
すなわち、本発明の液晶シール剤組成物は、
（１）環球法による軟化点温度が４０℃以上の固形エポキシ樹脂と、
（２）アクリル酸エステルモノマー及び／又はメタクリル酸エステルモノマーあるいはこれらのオリゴマーと、
（３）アクリル酸エステルモノマー及び／又はメタクリル酸エステルモノマー、及びこれらと共重合可能なモノマーを共重合させて得られる、環球法による軟化点温度が５０〜１２０℃である熱可塑性ポリマーと、
（４）光ラジカル重合開始剤と、
（５）潜在性エポキシ硬化剤とを
含む１液型の光及び熱併用硬化性樹脂組成物であることを特徴としている。なお、本明細書中、軟化点温度とは、ＪＩＳＫ２２０７に準拠し環球法により測定したものをいう。
【００１２】
さらに、本発明では、（６）エポキシ樹脂と、１分子内に少なくとも一つのメタクリロイル基又はアクリロイル基と少なくとも一つのカルボキシル基とを併せ持った化合物とを反応させて得られる部分エステル化エポキシ樹脂を含むことが好ましい。
【００１３】
また、本発明では、前記（１）固形エポキシ樹脂の数平均分子量は、５００〜２０００の範囲にあることが望ましい。
さらに、前記（１）固形エポキシ樹脂は、液晶シール剤組成物１００重量部中に５〜４０重量部の量で含有されていることが好ましい。
【００１４】
また、本発明では、前記（２）アクリル酸エステルモノマー及び／又はメタクリル酸エステルモノマーあるいはこれらのオリゴマーの数平均分子量は２５０〜２０００の範囲にあり、かつ、これらのＦｅｄｏｒｓの理論溶解度パラメータ（ｓｐ値）は１０．０〜１３．０（ｃａｌ／ｃｍ3）1/2の範囲にあることが望ましい。
【００１５】
さらに、本発明の液晶シール剤組成物には、前記（１）固形エポキシ樹脂は、（２）アクリル酸エステルモノマー及び／又はメタクリル酸エステルモノマーあるいはこれらのオリゴマー１００重量部に対して、２０重量部以上２００重量部未満の量で含有されていることが好ましい。
【００１６】
また、前記（３）熱可塑性ポリマーの平均粒径は０．０５〜５μｍであることが望ましい。なお、本明細書中、平均粒径とは、コールターカウンター法による質量基準の粒度分
布から求めたモード径を意味する。
【００１７】
さらに、前記（３）熱可塑性ポリマーは、コアシェル構造を有する略球状粒子であり、かつ、前記コアシェル構造を形成するコア層がアクリル酸エステルモノマー及び／又はメタクリル酸エステルモノマー及びこれらと共重合可能なモノマーを共重合させて得られるエラストマーからなることが好ましい。
【００１８】
なお、前記（３）熱可塑性ポリマーは、液晶シール剤組成物１００重量部中に２〜４０重量部の量で含有されていることが好ましい。
本発明では、前記（５）潜在性エポキシ硬化剤は、アミン系潜在性硬化剤であって、かつ、その融点または環球法による軟化点温度が１００℃以上であることが好ましい。
【００１９】
また、本発明の液晶シール剤組成物には、前記（１）固形エポキシ樹脂と、（２）アクリル酸エステルモノマー及び／又はメタクリル酸エステルモノマーあるいはこれらのオリゴマーとが合計で、前記（６）部分エステル化エポキシ樹脂１００重量部に対して、１６０〜８００重量部の量で含有されていることが好ましい。
【００２０】
さらに、本発明の液晶シール剤組成物は、
（ａ）１０００〜３０００ｍJの光を照射して硬化させたときのガラス転移温度（Ｔｇ）
（１００μｍ厚硬化体を使用し、昇温速度５℃／分、周波数１０Hzの引張りモードによる動的粘弾性から求めた）が７０〜１２０℃であって、
（ｂ）１１０〜１４０℃で1時間、熱硬化させたときの硬化体のゲル分率（１００μｍ厚
硬化体１ｇを使用し、メタノールにより３時間ソックスレー抽出して求めた）が７５重量％以上であることが望ましい。
【００２１】
本発明の液晶表示パネルの製造方法は、液晶滴下工法において、前記液晶シール剤組成物を用いて、光硬化を行った後、熱硬化を行うことを特徴としている。
また、本発明の液晶表示パネルは、上記液晶表示パネルの製造方法によって製造されたことを特徴としている。
【発明の効果】
【００２２】
本発明によれば、液晶滴下工法に適用可能で、特に、第一段階の光硬化後の硬化物特性に優れ、セルギャップ形成後のセルギャップが安定で、第二段階の熱硬化工程の際に液晶への汚染が抑制され、しかも遮光エリアの硬化性に優れ、かつ接着信頼性に優れた、光及び熱併用硬化性液晶シール剤組成物を提供することが可能となった。
【００２３】
また、本発明によれば、該液晶シール剤組成物を用いて、表示特性、特に配線部の遮光エリアに関わる液晶表示特性に優れた液晶表示パネルを提供することが可能となった。
【発明を実施するための最良の形態】
【００２４】
以下、本発明に使用する液晶シール剤組成物に関して詳細に説明する。
本発明に係る液晶シール剤組成物とは、具体的には、（１）環球法による軟化点温度が４０℃以上の固形エポキシ樹脂、（２）アクリル酸エステルモノマー及び／又はメタクリル酸エステルモノマーあるいはこれらのオリゴマー、（３）アクリル酸エステルモノマー及び／またはメタクリル酸エステルモノマー及びこれらと共重合可能なモノマーを共重合させて得られる軟化点温度が５０〜１２０℃である熱可塑性ポリマー、（４）光ラジカル重合開始剤、（５）潜在性エポキシ硬化剤を含有し、さらに（６）エポキシ樹脂と、１分子内に少なくとも一つのアクリロイル基又はメタクリロイル基と少なくとも一つ以上のカルボキシル基とを併せ持った化合物とを反応させて得られる部分エステル化エポキシ樹脂、（７）充填剤、（８）その他の添加剤からなるものである。まず、これらの各構成成分に
ついて具体的に説明する。
＜（１）環球法による軟化点温度が４０℃以上の固形エポキシ樹脂＞
本発明に用いられる（１）環球法による軟化点温度が４０℃以上の固形エポキシ樹脂は、その軟化点温度が４０℃以上の固体であれば、エポキシ樹脂の種類には限定されない。該固形エポキシ樹脂の環球法による軟化点温度が４０℃以上であると、得られる液晶シール剤組成物の、光硬化後の硬化体のガラス転移温度、及び、熱硬化後の硬化体のゲル分率が高くなるだけでなく、光及び熱併用硬化後の硬化体のガラス転移温度も高くなり好ましい。
【００２５】
また、前記（１）固形エポキシ樹脂の数平均分子量は５００〜２０００の範囲にあることが好ましい。数平均分子量がこの範囲にあると、該固形エポキシ樹脂の液晶に対する溶解性、拡散性が低く、得られる液晶表示パネルの表示特性が良好であり、また（２）アクリル酸エステルモノマー及び／又はメタクリル酸エステルモノマーあるいはこれらのオリゴマーに対する相溶性が良好で好ましい。該固形エポキシ樹脂の数平均分子量は、例えば、ゲルパーミエーションクロマトグラフィー（ＧＰＣ）により、ポリスチレンを標準として測定可能である。該固形エポキシ樹脂としては分子蒸留法などにより高純度化を行ったものを使用することが好ましい。
【００２６】
前記（１）環球法による軟化点温度が４０℃以上の固形エポキシ樹脂の具体例としては、例えば、ビスフェノールＡ、ビスフェノールＳ、ビスフェノールＦ、ビスフェノールＡＤ等で代表される芳香族ジオール類及びそれらをエチレングリコール、プロピレングリコール、アルキレングリコール変性したジオール類と、エピクロルヒドリンとの反応で得られた芳香族多価グリシジルエーテル化合物；フェノール又はクレゾールとホルムアルデヒドとから誘導されたノボラック樹脂、ポリアルケニルフェノールやそのコポリマー等で代表されるポリフェノール類と、エピクロルヒドリンとの反応で得られたノボラック型多価グリシジルエーテル化合物；キシリレンフェノール樹脂のグリシジルエーテル化合物類等が具体的な例として挙げられる。
【００２７】
より具体的には、クレゾールノボラック型エポキシ樹脂、フェノールノボラック型エポキシ樹脂、ビスフェノールＡ型エポキシ樹脂、ビスフェノールＦ型エポキシ樹脂、トリフェノールメタン型エポキシ樹脂、トリフェノールエタン型エポキシ樹脂、トリスフェノール型エポキシ樹脂、ジシクロペンタジエン型エポキシ樹脂、ビフェニル型エポキシ樹脂の群から選ばれる少なくとも一つの樹脂又はその混合物であって、環球法による軟化点が４０℃のものであれば好適に使用可能である。
【００２８】
前記（１）固形エポキシ樹脂は、液晶シール剤組成物１００重量部中に好ましくは、５〜４０重量部、より好ましくは、１０〜３０重量部の量で含有されるように用いられる。前記（１）固形エポキシ樹脂の含有量がこの範囲内であると、液晶シール剤組成物の、光硬化後の硬化体のガラス転移温度、及び、熱硬化後の硬化体のゲル分率が高くなるだけでなく、光及び熱併用硬化後の硬化体のガラス転移温度も高くなり好ましい。
【００２９】
また、前記（１）固形エポキシ樹脂は、後述する（２）アクリル酸エステルモノマー及び／又はメタクリル酸エステルモノマーあるいはこれらのオリゴマー１００重量部に対して、２０〜２００重量部の量で用いられることが望ましい。成分（２）に対する成分（１）の割合がこの範囲内であると、光硬化後、ならびに、光及び熱硬化後の硬化体のＴｇが高くなる傾向があり好ましい。
【００３０】
（（その他のエポキシ樹脂））
環球法による軟化点温度が４０℃以上である固形エポキシ樹脂以外のエポキシ樹脂も、本発明の液晶シール剤の特性を損なわない範囲で併用可能である。このようなエポキシ樹
脂の具体例としては、エチレングリコール、ジエチレングリコール、トリエチレングリコール、ポリエチレングリコール、プロピレングリコール、ジプロピレングリコール、トリプロピレングリコール、ポリプロピレングリコール等のポリアルキレングリコール類、ジメチロールプロパン、トリメチロールプロパン、スピログリコール、グリセリン等で代表される多価アルコール類とエピクロルヒドリンとの反応で得られた脂肪族多価グリシジルエーテル化合物、ビスフェノールＡ、ビスフェノールＳ、ビスフェノールＦ、ビスフェノールＡＤ等で代表される芳香族ジオール類及びそれらをエチレングリコール、プロピレングリコール、アルキレングリコール変性したジオール類と、エピクロルヒドリンとの反応で得られた芳香族多価グリシジルエーテル化合物；アジピン酸、イタコン酸などで代表される脂肪族ジカルボン酸と、エピクロルヒドリンとの反応で得られた脂肪族多価グリシジルエステル化合物；イソフタル酸、テレフタル酸、ピロメリット酸等で代表される芳香族ジカルボン酸と、エピクロルヒドリンとの反応で得られた芳香族多価グリシジルエステル化合物；ヒドロキシジカルボン酸化合物とエピクロルヒドリンとの反応で得られた脂肪族多価グリシジルエーテルエステル化合物、芳香族多価グリシジルエーテルエステル化合物、又は脂環式多価グリシジルエーテル化合物；ポリエチレンジアミン等で代表される脂肪族ジアミンとエピクロルヒドリンとの反応で得られた脂肪族多価グリシジルアミン化合物；ジアミノジフェニルメタン、アニリン、メタキシリレンジアミン等で代表される芳香族ジアミンと、エピクロルヒドリンとの反応で得られた芳香族多価グリシジルアミン化合物；ヒダントインならびにその誘導体とエピクロルヒドリンとの反応で得られたヒダントイン型多価グリシジル化合物；フェノール又はクレゾールとホルムアルデヒドとから誘導されたノボラック樹脂、ポリアルケニルフェノールやそのコポリマー等で代表されるポリフェノール類と、エピクロルヒドリンとの反応で得られたノボラック型多価グリシジルエーテル化合物；エポキシ化ポリブタジエン、エポキシ化ポリイソプレン等のエポキシ化ジエン重合体；３，４−エポキシ−６−メチルシクロヘキシルメチル−３，４−エポキシ−６−メチルシクロヘキサンカーボネート；ビス（２，３−エポキシシクロペンチル）エーテル；ウレタン変性エポキシ樹脂；ポリスルフィド変性エポキシ樹脂；ゴム変性エポキシ樹脂（ＣＴＢＮ、ＡＴＢＮ等による変性）；ポリアルキレングリコール型エポキシ樹脂；エーテルエラストマー添加ビスフェノールＡ型エポキシ樹脂；シリコンゴム変性エポキシ樹脂；アクリル変性エポキシ樹脂等が挙げられる。
＜（２）アクリル酸エステルモノマー及び／又はメタクリル酸エステルモノマーあるいはこれらのオリゴマー＞
（２）アクリル酸エステルモノマー及び／又はメタクリル酸エステルモノマーあるいはこれらのオリゴマーとしては以下のものが例示される。
【００３１】
ポリエチレングリコール、プロピレングリコール、ポリプロピレングリコール等のジアクリレート及び／又はジメタクリレート；トリス（２−ヒドロキシエチル）イソシアヌレートのジアクリレート及び／又はジメタクリレート；ネオペンチルグリコール１モルに４モル以上のエチレンオキサイド若しくはプロピレンオキサイドを付加して得たジオールのジアクリレート及び／又はジメタクリレート；ビスフェノールＡ１モルに２モルのエチレンオキサイド若しくはプロピレンオキサイドを付加して得たジオールのジアクリレート及び／又はジメタクリレート；トリメチロールプロパン１モルに３モル以上のエチレンオキサイド若しくはプロピレンオキサイドを付加して得たトリオールのジ又はトリアクリレート及び／又はジ又はトリメタクリレート；ビスフェノールＡ１モルに４モル以上のエチレンオキサイド若しくはプロピレンオキサイドを付加して得たジオールのジアクリレート及び／又はジメタクリレート；トリス（２−ヒドロキシエチル）イソシアヌレートトリアクリレート及び／又はトリメタクリレート；トリメチロールプロパントリアクリレート及び／又はトリメタクリレート、又はそのオリゴマー；ペンタエリスリトールトリアクリレート及び／又はトリメタクリレート、又はそのオリゴマー；ジペンタエリスリトールのポリアクリレート及び／又はポリメタクリレート；トリス（アクリロキシエチル）イソシアヌレート；カプロラクトン変性トリス（アクリロキシエチル）イソシアヌレート；カプロラ
クトン変性トリス（メタクリロキシエチル）イソシアヌレート；アルキル変性ジペンタエリスリトールのポリアクリレート及び／又はポリメタクリレート；カプロラクトン変性ジペンタエリスリトールのポリアクリレート及び／又はポリメタクリレート；ヒドロキシピバリン酸ネオペンチルグリコールジアクリレート及び／又はジメタクリレート；カプロラクトン変性ヒドロキシピバリン酸ネオペンチルグリコールジアクリレート及び／又はジメタクリレート；エチレンオキサイド変性リン酸アクリレート及び／又はジメタクリレート；エチレンオキサイド変性アルキル化リン酸アクリレート及び／又はジメタクリレート；ネオペンチルグリコール、トリメチロールプロパン、ペンタエリスリトールのオリゴアクリレート及び／又はオリゴメタクリレート等が挙げられる。
【００３２】
本発明に使用する（２）アクリル酸エステルモノマー及び／又はメタクリル酸エステルモノマーあるいはこれらのオリゴマーは、数平均分子量が２５０〜２０００の範囲にあり、かつ、Ｆｅｄｏｒｓの理論溶解度パラメータ（ｓｐ値）が１０．０〜１３．０（ｃａｌ／ｃｍ3）1/2の範囲にあることが好ましい。数平均分子量が、この範囲にあると、（２）アクリル酸エステルモノマー及び／又はメタクリル酸エステルモノマーあるいはこれらのオリゴマーの、液晶に対する溶解性、拡散性が低く、得られる液晶表示パネルの表示特性が良好であり、また前記（１）固形エポキシ樹脂に対する相溶性が良好である。（２）アクリル酸エステルモノマー及び／又はメタクリル酸エステルモノマーあるいはこれらのオリゴマーの数平均分子量は、例えば、ゲルパーミエーションクロマトグラフィー（ＧＰＣ）により、ポリスチレンを標準として測定可能である。
【００３３】
溶解度パラメータ（ｓｐ値）の算出方法にはさまざまな手法や計算方法が存在するが、本明細書において用いられる理論溶解度パラメータはＦｅｄｏｒｓが考案した計算法に基づくものである（日本接着学会誌、ｖｏｌ．２２、ｎｏ．１０（１９８６）（５３）（５６６）など参照）。この計算法では、密度の値を必要としないため、溶解度パラメータを容易に算出することができる。上記Ｆｅｄｏｒｓの理論溶解度パラメータ（ｓｐ値）は、以下の式で算出されるものである。
【００３４】
（ΣΔｅｌ／ΣΔｖｌ）１／２
但し、ΣΔｅｌ＝（ΔＨ−ＲＴ）、ΣΔｖｌ：モル容量の和
溶解度パラメータ（ｓｐ値）が上記範囲内にあると、（２）アクリル酸エステルモノマー及び／又はメタクリル酸エステルモノマーあるいはこれらのオリゴマーの液晶に対する溶解性が小さく、液晶に対する汚染が抑制され、得られる液晶表示パネルの表示特性が良好となり好ましい。
【００３５】
また、溶解度パラメータが上記範囲にあると、加熱処理の際に（２）アクリル酸エステルモノマー及び／又はメタクリル酸エステルモノマーあるいはこれらのオリゴマーのアクリロイル基及び／又はメタクリロイル基に対する、（５）潜在性エポキシ硬化剤の活性水素による求核付加反応性、つまり加熱による硬化反応性が良好となり、配線部の遮光エリアに対する硬化性が向上するため好ましい。
【００３６】
本発明では（２）アクリル酸エステルモノマー及び／又はメタクリル酸エステルモノマーあるいはこれらのオリゴマーとして上述したものを数種類組み合わせて組成物として使用することも可能である。この場合には、これらの組成物全体としての理論溶解度パラメータ（ｓｐ値）は、混合される各アクリル酸エステルモノマー、メタクリル酸エステルモノマー、あるいはこれらのオリゴマーのモル分率の和に基づき算出することができる。
【００３７】
なお、（２）アクリル酸エステルモノマー及び／又はメタクリル酸エステルモノマーあるいはこれらのオリゴマーとして、前記組成物を用いる場合にも、該組成物全体の理論溶解度パラメータが１０．０〜１３．０（ｃａｌ／ｃｍ3）1/2の範囲内にあることが好まし
い。
【００３８】
数平均分子量が２５０以上で、かつ、Ｆｅｄｏｒｓの理論溶解度パラメータ（ｓｐ値）が１０．０〜１３．０（ｃａｌ／ｃｍ3）1/2の範囲内にある（２）アクリル酸エステルモノマー及び／又はメタクリル酸エステルモノマーあるいはこれらのオリゴマーの具体例としては、例えば、ペンタエリスリトールトリアクリレート（数平均分子量：２９８、ｓｐ値：１１．１）、ペンタエリスリトールテトラアクリレート（数平均分子量：３５２、ｓｐ値１２．１）等が挙げられる。
【００３９】
前記、（２）アクリル酸エステルモノマー及び／又はメタクリル酸エステルモノマーあるいはこれらのオリゴマーは、水洗法などにより、高純度化を行ったものを使用することが好ましい。
＜（３）アクリル酸エステルモノマー及び／又はメタクリル酸エステルモノマー及びこれらと共重合可能なモノマーを共重合させて得られる軟化点温度が５０〜１２０℃である熱可塑性ポリマー＞
本発明に使用される、（３）アクリル酸エステルモノマー及び／又はメタクリル酸エステルモノマー及びこれらと共重合可能なモノマーを共重合させて得られる熱可塑性ポリマーは、その軟化点温度が５０〜１２０℃の範囲にあることが好ましく、より好ましくは６０〜８０℃である。該熱可塑性ポリマーの軟化点温度がこの範囲にあると以下の点で有利である。すなわち、得られる液晶シール剤組成物を加熱した際にこの熱可塑性ポリマーが溶融し、この液晶シール剤組成物中に含まれる成分、例えば前記成分（１）の固形エポキシ樹脂、および、前記成分（２）のアクリル酸エステルモノマー及び／又はメタクリル酸エステルモノマーあるいはこれらのオリゴマーと相溶する。そして、相溶した熱可塑性ポリマーが膨潤することにより、液晶シール剤組成物の、加熱による硬化前の粘度低下を抑制することができる。そして、液晶への液晶シール剤組成物の成分の染み出し、液晶への成分拡散を抑制することが可能となる。
【００４０】
前記熱可塑性ポリマーは、非架橋型、架橋型のいずれであってもよく、さらに架橋型のコア層と非架橋型のシェル層とからなるコアシェル構造を有する複合型であってもよい。
また、この熱可塑性ポリマーは、液晶シール剤組成物中で良好な分散性を確保する点からは、平均粒径が通常０．０５〜５μｍであり、好ましくは０．０７〜３μｍの範囲である。
【００４１】
このような熱可塑性ポリマーとしては、すでに公知のものを任意に選定し使用することが可能であるが、具体的には、アクリル酸エステルモノマー及び／又はメタクリル酸エステルモノマーを通常５０〜９９．９重量％、好ましくは６０〜８０重量％の量で、これらと共重合可能なモノマーを通常０．１〜５０重量％、好ましくは２０〜４０重量％の量で共重合させてエマルションとして得ることができる。
【００４２】
前記アクリル酸エステルモノマー及び／又はメタクリル酸エステルモノマーとしては、具体的には、たとえば、メチルアクリレート、エチルアクリレート、プロピルアクリレート、ブチルアクリレート、２−エチルヘキシルアクリレート、アミルアクリレート、ヘキサデシルアクリレート、オクタデシルアクリレート、ブトキシエチルアクリレート、フェノキシエチルアクリレート、２−ヒドロキシエチルアクリレート、グリシジルアクリレートなどの単官能アクリル酸エステルモノマー；
メチルメタクリレート、エチルメタクリレート、プロピルメタクリレート、ブチルメタクリレート、２−エチルヘキシルメタクリレート、アミルメタクリレート、ヘキサデシルメタクリレート、オクタデシルメタクリレート、ブトキシエチルメタクリレート、フェノキシエチルメタクリレート、２−ヒドロキシエチルメタクリレート、グリシジルメタクリレートなどの単官能メタクリル酸エステルモノマーが挙げられる。これらのうちでは、メ
チルアクリレート、メチルメタクリレート、ブチルアクリレート、２−エチルヘキシルメタアクリレート、２−エチルヘキシルメタクリレートが好ましい。これらは、単独で用いても、組み合わせて用いてもよい。
【００４３】
前記アクリル酸エステルモノマー及び／又はメタクリル酸エステルモノマーと共重合可能なモノマーとしては、具体的には、たとえば、アクリルアミド類；アクリル酸、メタクリル酸、イタコン酸、マレイン酸などの酸モノマー；スチレン、スチレン誘導体などの芳香族ビニル化合物；１，３−ブタジエン、１、３−ペンタジエン、イソプレン、１、３−ヘキサジエン、クロロプレンなどの共役ジエン類；ジビニルベンゼン、ジアクリレート類などの多官能モノマーなどが挙げられる。これらは、単独で用いても、組み合わせて用いてもよい。
【００４４】
これらのうち、前記熱可塑性ポリマーが非架橋型の場合には、前記アクリルアミド類、前記酸モノマーおよび前記芳香族ビニル化合物からなる群より選ばれた少なくとも１種のモノマーを用いることが好ましい。また、前記熱可塑性ポリマーが、架橋型および複合型の場合には、これらのうち、前記共役ジエン類または前記多官能モノマーのいずれかを必須とし、さらに必要に応じて、前記アクリルアミド類、前記酸モノマーおよび前記芳香族ビニル化合物からなる群より選ばれた少なくとも１種のモノマーを使用することができる。
【００４５】
この熱可塑性ポリマーは、非架橋型、架橋型のいずれであってもよく、さらに架橋型のコア層と非架橋型のシェル層とからなるコアシェル構造を有する複合型であってもよいが、これらのうちでは、複合型のコアシェル構造を有する略球状粒子であることが好ましい。
【００４６】
該コアシェル構造を形成するコア層は、前記アクリル酸エステルモノマー及び／又はメタクリル酸エステルモノマーおよびこれらと共重合可能なモノマーを共重合させて得られるエラストマーからなる。
【００４７】
すなわち、前記コア層は、アクリル酸エステルモノマー及び／又はメタクリル酸エステルモノマーを通常３０〜９９．９重量％の量で、それと共重合可能なモノマーを通常０．１〜７０重量％の量で共重合させて得られたエラストマーからなることが好ましい。
【００４８】
前記コア層に用いられる、アクリル酸エステルモノマー及び／又はメタクリル酸エステルモノマーと共重合可能なモノマーとしては、前記共役ジエン類または前記多官能モノマーのいずれかを必須とし、さらに必要に応じて、前記アクリルアミド類、前記酸モノマーおよび前記芳香族ビニル化合物からなる群より選ばれた少なくとも１種のモノマーを使用することができる。
【００４９】
なお、この場合、前記シェル層は、前述したアクリル酸エステルモノマー及び／又はメタクリル酸エステルモノマーおよびこれらと共重合可能なモノマーを共重合させてなり、該アクリル酸エステルモノマー及び／又はメタクリル酸エステルモノマーと共重合可能なモノマーとしては、前記アクリルアミド類、前記酸モノマーおよび前記芳香族ビニル化合物からなる群より選ばれた少なくとも１種のモノマーを用いることが好ましい。
【００５０】
このように、前記熱可塑性ポリマーとして、微架橋構造を付与した架橋型のコア層のまわりに、非架橋型のシェル層を設けた、コアシェル構造を有する略球状粒子を用いることにより、さらに前記熱可塑性ポリマーに、液晶シール剤組成物中で応力緩和剤としての役割を果たさせることができる。
【００５１】
また、本発明では、このようにして形成した前記熱可塑性ポリマーの粒子表面を微架橋して使用することが好ましい。前記熱可塑性ポリマーの粒子表面を微架橋する方法としては、前記熱可塑性ポリマーの粒子表面に存在するエポキシ基、カルボキシル基、アミノ基などを金属架橋させて、アイオノマー架橋させる方法が好ましく挙げられる。
【００５２】
このように前記熱可塑性ポリマーの粒子表面に微架橋構造を付与することにより室温下でエポキシ樹脂および溶剤等に容易に溶解しなくなり、貯蔵安定性を向上させることができる。
【００５３】
前記熱可塑性ポリマーは、本発明にかかる液晶シール剤組成物１００重量部中に、２〜４０重量部、好ましくは５〜２５重量部の量で含有される。前記熱可塑性ポリマーの含有量がこの範囲であると、シール外観が良好で、液晶シール剤組成物の成分の液晶への染み出し、拡散を抑制しまた、樹脂粘度の上昇を抑え作業性を維持することが可能である。
＜（４）光ラジカル重合開始剤＞
本発明に使用する（４）光ラジカル重合開始剤としては、特に限定されず、公知の材料を使用することが可能である。具体的には以下のものが挙げられる。具体例としては、ベンゾイン系化合物、アセトフェノン類、ベンゾフェノン類、チオキサトン類、α−アシロキシムエステル類、フェニルグリオキシレート類、ベンジル類、アゾ系化合物、ジフェニルスルフィド系化合物、アシルホスフィンオキシド系化合物、有機色素系化合物、鉄−フタロシアニン系化合物等が挙げられる。該光ラジカル重合開始剤は、液晶シール剤組成物１００重量部中に、通常０．０１〜５重量部の量で用いられる。０．０１重量部以上の量とすることにより光照射による硬化性を与え、５重量部以下とすることにより、液晶シール剤組成物の塗布安定性が良好で、光硬化の際に均質な硬化体を得ることができる。
＜（５）潜在性エポキシ硬化剤＞
（５）潜在性エポキシ硬化剤としては、公知のものが使用できるが一液型で粘度安定性が良好な配合物を与えることができる点からは、有機酸ジヒドラジド化合物、イミダゾール及びその誘導体、ジシアンジアミド、芳香族アミン等が好ましく挙げられる。これらは単独で用いても組み合わせて使用しても良い。
【００５４】
これらのうち、（５）潜在性エポキシ硬化剤としては、アミン系潜在性硬化剤であって、かつ、その融点または環球法による軟化点温度が、１００℃以上であるものがより好ましい。
【００５５】
アミン系潜在性硬化剤を使用すると、アミン系潜在性硬化剤が有する活性水素の、前記成分（２）の分子内のアクリロイル基及び／又はメタクリロイル基への熱による求核付加特性が良好となるため、遮光エリアに対する熱硬化性が向上し、それに伴い、液晶表示パネルの遮光エリア付近の表示特性、信頼性が良好となり好ましい。また、アミン系潜在性硬化剤の融点又は環球法による軟化点温度が、１００℃以上であると、室温での粘度安定性を良好に保持でき、スクリーン印刷やディスペンサー塗布により長時間使用することが可能となる。
【００５６】
アミン系潜在性硬化剤であって、かつ、その融点または環球法による軟化点温度が１００℃以上である（５）潜在性エポキシ硬化剤の具体例としては、例えば、ジシアンジアミド（融点２０９℃）等のジシアンジアミド類；アジピン酸ジヒドラジド（融点１８１℃）、１，３−ビス（ヒドラジノカルボエチル）−５−イソプロピルヒダントイン（融点１２０℃）等の有機酸ジヒドラジド；２，４−ジアミノ―６―［２’−エチルイミダゾリル−(１’)］−エチルトリアジン（融点２１５℃〜２２５℃）、２−フェニルイミダゾール（融点１３７〜１４７℃）等のイミダゾール誘導体等が挙げられる。
【００５７】
（５）潜在性エポキシ硬化剤は、液晶シール剤組成物１００重量部中に、通常１〜２５
重量部、好ましくは５〜１５重量部の量で含有される。この範囲で潜在性エポキシ硬化剤が含まれていると、得られる液晶表示パネルの接着信頼性が発現され、また、液晶シール剤組成物の粘度安定性も維持できる。
【００５８】
本発明に使用される（５）潜在性エポキシ硬化剤は、水洗法、再結晶法などにより、高純度化処理を行ったものを使用することが好ましい。
＜（６）エポキシ樹脂と、１分子内に少なくとも一つのアクリロイル基又はメタクリロイル基と少なくとも一つのカルボキシル基とを併せ持った化合物とを反応して得られる部分エステル化エポキシ樹脂＞
エステル化するエポキシ樹脂は特に限定されず、上記記載のエポキシ樹脂を使用することが可能である。これらのエポキシ樹脂を使用してエポキシ基１当量に対して、分子内に少なくとも一つのアクリロイル基又はメタクリロイル基と少なくとも一つのカルボキシル基とを併せ持った化合物を、０．４〜０．９当量の塩基性触媒下で反応させることにより前記部分エステル化エポキシ樹脂を得ることができる。
【００５９】
分子内に少なくとも一つのアクリロイル基またはメタクリロイル基と少なくとも一つのカルボキシル基とを併せ持った化合物の具体例としては、アクリル酸、メタクリル酸、２−メタクリロイルオキシエチルフタル酸、２−メタクリロイルオキシエチルコハク酸、２−メタクリロイルオキシエチルヒドロフタル酸、２−メタクリロイルオキシエチルマレイン酸、２−メタクリロイルオキシプロピルフタル酸、２−メタクリロイルオキシプロピルコハク酸、２−メタクリロイルオキシプロピルマレイン酸、２−アクリロイルオキシエチルコハク酸、２−アクリロイルオキシエチルフタル酸、２−アクリロイルオキシエチルヒドロフタル酸、２−アクリロイルオキシエチルマレイン酸、２−アクリロイルオキシプロピルフタル酸、２−アクリロイルオキシプロピルコハク酸、２−アクリロイルオキシプロピルマレイン酸等が挙げられ、これらのうちでは、メタクリル酸、２−メタクリロイルオキシエチルフタル酸、２−メタクリロイルオキシエチルコハク酸、２−メタクリロイルオキシエチルヒドロフタル酸、２−メタクリロイルオキシエチルマレイン酸、２−メタクリロイルオキシプロピルフタル酸、２−メタクリロイルオキシプロピルコハク酸、２−メタクリロイルオキシプロピルマレイン酸がより好ましい。
【００６０】
メタクリル酸、２−メタクリロイルオキシエチルフタル酸、２−メタクリロイルオキシエチルコハク酸、２−メタクリロイルオキシエチルヒドロフタル酸、２−メタクリロイルオキシエチルマレイン酸、２−メタクリロイルオキシプロピルフタル酸、２−メタクリロイルオキシプロピルコハク酸、２−メタクリロイルオキシプロピルマレイン酸のように、分子内に少なくとも一つのメタクリロイル基と少なくとも一つのカルボキシル基を併せ持った化合物を使用した場合、光硬化後の硬化体のガラス転移温度（Ｔｇ）が高くなる傾向にあり、ガラス基板の合わせずれが抑制されるのでより好ましい。
【００６１】
これら（６）部分エステル化エポキシ樹脂は、樹脂骨格内にエポキシ基とアクリロイル基及び／又はメタクリロイル基を併せ持っているので、液晶シール剤組成物中の（２）アクリル酸エステルモノマー及び／又はメタクリル酸エステルモノマーあるいはこれらのオリゴマー、及び、（１）環球法による軟化点温度が４０℃以上の固形エポキシ樹脂との相溶性を向上させることにより、光硬化後の硬化体のガラス転移温度（Ｔｇ）を上昇させ、かつ、接着信頼性を発現させることが可能となる。
【００６２】
前記（６）部分エステル化エポキシ樹脂は、（６）部分エステル化エポキシ樹脂１００重量部に対して、（１）環球法による軟化点温度が４０℃以上の固形エポキシ樹脂と、（２）アクリル酸エステルモノマー及び／又はメタクリル酸エステルモノマーあるいはこれらのオリゴマーとの合計量が１６０〜８００重量部となるように液晶シール剤組成物中に含まれることがより好ましい。
【００６３】
（６）部分エステル化エポキシ樹脂がこの範囲内の量で含まれていると、光硬化後の硬化体のガラス転移温度（Ｔｇ）が高く、かつ熱硬化後の硬化体のゲル分率も高くなる傾向にある。
【００６４】
本発明に使用される（６）部分エステル化エポキシ樹脂は、水洗法などにより、高純度化処理を行ったものを使用することが好ましい。
＜（７）充填剤＞
本発明の液晶シール剤組成物には（７）充填剤を配合しても良い。この（７）充填剤としては、通常、電子材料分野で使用可能なのものであればいずれでもよい。具体的には、例えば、炭酸カルシウム、炭酸マグネシウム、硫酸バリウム、硫酸マグネシウム、珪酸アルミニウム、珪酸ジルコニウム、酸化鉄、酸化チタン、酸化アルミニウム（アルミナ）、酸化亜鉛、二酸化珪素、チタン酸カリウム、カオリン、タルク、アスベスト粉、石英粉、雲母、ガラス繊維等の無機充填剤が挙げられる。また、ポリメタクリル酸メチル、ポリスチレン、これらを構成するモノマーと該モノマーと共重合可能なモノマーとを共重合させた共重合体（前記（３）熱可塑性ポリマーを除く）等の公知の有機充填剤も使用可能である。また、前記（７）充填剤を、エポキシ樹脂やシランカップリング剤等でグラフト化変性させたのち使用することも可能である。
【００６５】
本発明で用いる充填剤の最大粒径はレーザー回折法で１０μｍ以下、好ましくは６μｍ以下、更に好ましくは４μｍ以下である。充填剤の最大粒子径値が上記範囲であれば、液晶セル製造時のセルギャップの寸法安定性が一層向上し好ましい。
【００６６】
前記充填剤は、充填剤成分を除く液晶シール剤組成物１００重量部に対して、好ましくは１〜４０重量部、より好ましくは１０〜３０重量部の量で用いられることが望ましい。充填剤の使用量が上記範囲内であれば、液晶シール剤組成物のガラス基板上への塗布安定性が良好であり、さらに、光硬化性も良好となるためセルギャップ幅の寸法安定性が向上する。
＜（８）その他の添加剤＞
本発明では必要に応じて更に、熱ラジカル発生剤、シランカップリング剤等のカップリング剤、イオントラップ剤、イオン交換剤、レベリング剤、顔料、染料、可塑剤、消泡剤等の添加剤の使用が可能である。また、所望のセルギャップを確保するためスペーサー等を配合しても良い。
＜液晶シール剤組成物の調製方法＞
本発明の液晶シール剤組成物の調製方法には特に限定はなく、上記各成分を常法により混合して得ることができる。混合には、例えば、双腕式攪拌機、ロール混練機、２軸押出機、ボールミル混練機等のすでに公知の混練機械を介して行って良く、最終的に真空脱泡処理後にガラス瓶やポリ容器に密封充填され、貯蔵、輸送されて良い。
＜液晶シール剤組成物の特性＞
本発明の液晶シール剤組成物は、光及び熱併用硬化性樹脂組成物であって、１０００〜３０００ｍJの光を照射して硬化させたときの１００μｍ厚硬化体の、昇温速度５℃／分
、引張りモードによる周波数１０Hzの動的粘弾性測定から求めたガラス転移温度（Ｔｇ）が７０〜１２０℃であることが好ましい。光照射後の硬化体の動的粘弾性から求めたガラス転移温度（Ｔｇ）が上記範囲であると、光硬化後のセルギャップ形成特性、ガラス基板の合わせずれが抑制されるので好ましい。
【００６７】
光照射による硬化体形成方法の好ましい態様の例を以下に示す。光照射による積算光量の測定方法としては、紫外線照射による硬化体を形成させる場合には３００〜３９０ｎｍの測定波長範囲を有し、ピーク感度波長が３５４ｎｍの紫外線積算光量計を使用する。紫外線照射装置として、紫外線照射照度１００ｍＷ／ｃｍ2（３６５ｎｍ）のメタルハライ
ドランプを用い、１０００〜３０００ｍＪの積算光量で硬化させた場合の硬化体を使用する。
【００６８】
硬化体の動的粘弾性測定には、東洋精機製作所製「レオグラフソリッドＬ−１Ｒ」を使用し、１０Ｈｚの周波数で、５℃／分の等速昇温で引張りモードによる動的粘弾性測定を行うことにより、損失正接（Ｔａｎδ）のピークトップ温度をガラス転移温度（Ｔｇ）として算出する。
【００６９】
また、本発明の液晶シール剤組成物を１１０〜１４０℃で１時間、熱硬化させたときの１００μｍ厚硬化体１ｇを、メタノールにより３時間ソックスレー抽出したゲル分率が７５重量％以上であることが望ましい。熱硬化後の硬化体のゲル分率が上記範囲であると、配線部の遮光エリアに対する硬化性が良好であり、遮光エリア付近の液晶表示セルの表示特性が良好となり好ましい。
【００７０】
硬化体のゲル分率の測定には、１１０℃〜１４０℃で１時間、熱硬化させた１００μｍ厚硬化体１ｇを用い、ソックスレー抽出法により、抽出溶媒としてメタノール１００ｇを使用して、３時間還流抽出後、硬化体を１０５℃、３時間乾燥させ抽出前後の硬化体の重量変化により次式に従って、硬化体のゲル分率を算出する。
【００７１】
熱硬化後の硬化体のゲル分率（％）＝
（メタノール抽出、乾燥後の硬化体重量）／(メタノール抽出前の硬化体重量)
×１００
液晶シール剤組成物の硬化前の粘度は特に限定されないが、Ｅ型粘度計による２５℃粘度が３０〜１０００Ｐａ・ｓの範囲が好ましく、１００〜５００Ｐａ・ｓの範囲がより好ましい。
＜液晶シール剤組成物の物性＞
またＥ型粘度計のローター番号を同一とする、例えば、毎分１０回転のズリ速度から求められた５ｒｐｍ粘度値と毎分１回転のズリ速度から求めた０．５ｒｐｍ粘度値との比（０．５ｒｐｍ粘度値／５ｒｐｍ粘度値）であらわされるチクソ指数には、特に制約は無いが、好ましくは１〜５の範囲であることが望ましい。
＜液晶表示パネルおよびその製造方法＞
本発明の液晶表示パネルは、前述のようにして得られた液晶シール剤組成物を用いて、液晶滴下工法により製造される。具体的な製造方法の一例を以下に説明する。
【００７２】
予め設定したギャップ幅のスペーサーを本発明の液晶シール剤組成物に混合する。さらに対になる液晶セル用ガラス基板を用い、一方の液晶セル用ガラス基板上に該液晶シール剤組成物をディスペンサーにて枠型に塗布する。貼り合わせ後のパネル内部容量に相当する液晶材料をその枠内に精密に滴下する。他方のガラスを対向させ、加圧下で紫外線を１０００〜１８０００ｍＪの量を照射してガラス基板を貼り合わせる。さらにその後、無加圧のまま１１０〜１４０℃の温度で１時間加熱して充分に硬化させ液晶表示パネルを形成する。
【００７３】
用いられる液晶セル用基板としては、例えば、ガラス基板、プラスチック基板が挙げられる。前記した基板群では当然のこととして酸化インジウムで代表される透明電極やポリイミド等で代表される配向膜その他無機質イオン遮蔽膜等が必要部に施工されてなるいわゆる液晶セル構成用ガラス基板又は同プラスチック基板が用いられる。
【００７４】
液晶セル用基板に液晶シール剤組成物を塗布する方法には特に限定はなく、例えば、スクリーン印刷塗布方法又はディスペンサー塗布方法などで行って良い。
液晶材料にも制約は無く、例えばネマチック液晶が好適である。
【００７５】
本発明の液晶表示パネルを適用することが可能な液晶表示素子としては、例えば、エム
シャツト（ＭＳｃｈａｄｔ）とダブリユ  ヘルフリッヒ（Ｗ  Ｈｅｌｆｒｉｃｈ）らが提唱したＴＮ型（Ｔｗｉｓｔｅｄ  Ｎｅｍａｔｉｃ）の液晶素子あるいはＳＴＮ型（ Ｓ
ｕｐｅｒ  Ｔｗｉｓｔｅｄ  Ｎｅｍａｔｉｃ ）の液晶素子、又は、クラーク（ＮＡＣｌ
ａｒｋ）とラガウェル（Ｓ  Ｔ  Ｌａｇｅｒｗａｌｌ）により提唱された強誘電型液晶素子、また薄膜トランジスター（ＴＦＴ）を各画素に設けた液晶表示素子等が好ましい例として挙げられる。
【実施例】
【００７６】
以下、代表的な実施例により本発明を詳細に説明するが本発明はこれに限定されるものではない。なお、例中に記載の％、部はそれぞれ重量％、重量部を意味する。
＜使用原材料等＞
（１）環球法による軟化点温度が４０℃以上の固形エポキシ樹脂
前記成分（１）の固形エポキシ樹脂として、Ｏ−クレゾールノボラック型固形エポキシ樹脂である日本化薬社製品・商品名「ＥＯＣＮ−１０２０−７５」（乾球法による軟化点温度；７５℃、ＧＰＣによる数平均分子量；１１００）を使用した。
【００７７】
また、その他のエポキシ樹脂として、ビスフェノールＦ型液状エポキシ樹脂である大日本インキ化学工業社製品・商品名「エピクロン８３０Ｓ」を使用した。
（２）アクリル酸エステルモノマー及び／又はメタクリル酸エステルモノマーあるいはこれらのオリゴマー
前記成分（２）のアクリル酸エステルモノマー及び／又はメタクリル酸エステルモノマーあるいはこれらのオリゴマーとして、ペンタエリスリトールトリアクリレートである大阪有機化学工業社製・商品名「ビスコート＃３００」（ｓｐ値１１．１、数平均分子量；２９８）、及び、ペンタエリスリトールテトラアクリレートである大阪有機化学工業社製・商品名「ビスコート＃４００」（ｓｐ値１２．１、数平均分子量；３５２）を、トルエン及び超純水を用いた、希釈、洗浄方法を３回繰り返して、高純度化処理して使用した。
【００７８】
（３）アクリル酸エステルモノマー及び／又はメタクリル酸エステルモノマー及びこれらと共重合可能なラジカル共重合性モノマーを共重合させて得られる軟化点温度が５０℃〜１２０℃である熱可塑性ポリマー
前記成分（３）の熱可塑性ポリマーとして、合成例１に従って合成した熱可塑性ポリマーを使用した。
【００７９】
また、前記熱可塑性ポリマーの条件を満たさないその他の熱可塑性ポリマーとして、合成例２に従って合成した熱可塑性ポリマーを使用した。
合成例１
前記成分（３）の熱可塑性ポリマーの合成
攪拌機、窒素導入管、温度計、還流冷却管を備えた１０００ｍｌの四つ口フラスコにイオン交換水４００ｇ、アルキルジフェニルエーテルジスルホン酸ナトリウム１．０ｇを仕込み６５℃まで昇温した。過硫酸カリウム０．４ｇを添加した後、次いでホモジナイザーで乳化したｔ−ドデシルメルカプタン１．２ｇ、ｎ−ブチルアクリレート１５６ｇ、ジビニルベンゼン４．０ｇ、アルキルジフェニルエーテルジスルホン酸ナトリウム３．０ｇ、イオン交換水２００ｇからなる混合溶液を４時間で連続滴下した。滴下後２時間反応を継続させた後、メチルメタクリレート２３２ｇを一括で添加した後、１時間反応を継続させ、次いでアクリル酸８ｇを１時間で連続添加した。６５℃一定で２時間反応を継続させた後冷却した。水酸化カリウムにてｐＨ＝７に中和して固形分４０．６重量％のエマルション溶液を得た。このエマルション溶液の１，０００ｇを噴霧乾燥器にかけて、０．１％以下の水分含有量からなる高軟化点粒子約４００ｇを得た。得られた高軟化点粒子の軟化点
温度は８０℃であった。なお、該高軟化点粒子をＮ−４コールターカウンターにて粒子径を測定した結果、平均粒径は１８０ｎｍであった。
【００８０】
合成例２
その他の熱可塑性ポリマーの合成
攪拌機、窒素導入管、温度計、還流冷却管を備えた１０００ｍｌの四つ口フラスコにイオン交換水４００ｇ、アルキルジフェニルエーテルジスルホン酸ナトリウム１．０ｇを仕込み６５℃まで昇温した。過硫酸カリウム０．４ｇを添加した後、次いでホモジナイザーで乳化したｔ−ドデシルメルカプタン１．２ｇ、ｎ−ブチルアクリレート１５６ｇ、ジビニルベンゼン４．０ｇ、アルキルジフェニルエーテルジスルホン酸ナトリウム３．０ｇ、イオン交換水２００ｇからなる混合溶液を４時間で連続滴下した。滴下後、２時間反応を継続させた後、メチルメタクリレート１４２ｇ、ｎ−ブチルアクリレート９０ｇを一括で添加した後１時間反応を継続させた。次いでアクリル酸８ｇを１時間で連続添加し、６５℃一定で２時間反応を継続させた後、冷却した。水酸化カリウムにてｐＨ＝７に中和して固形分４０．８質量％のエマルション溶液を得た。
【００８１】
このエマルション溶液１，０００ｇを噴霧乾燥器にかけて、０．１％以下の水分含有量からなる熱可塑性ポリマー約４００ｇ得た。得られた微粒子の軟化点温度は４０℃であった。
【００８２】
なお、この熱可塑性ポリマーをＮ−４コールターカウンターにて粒子径を測定した結果、平均粒径は２５０ｎｍであった。
（４）光ラジカル重合開始剤
光ラジカル重合開始剤として、１−ヒドロキシ−シクロヘキシル−フェニル−ケトンであるチバスペシャリティ・ケミカルズ社製・商品名「イルガキュア１８４」を使用した。
【００８３】
（５）潜在性エポキシ硬化剤
潜在性エポキシ硬化剤として、１，３−ビス（ヒドラジノカルボエチル）−５−イソプロピルヒダントインである、味の素社製・商品名「アミキュアＶＤＨ−Ｊ」、及び、２，４−ジアミノ―６―［２’−エチル―４’―メチルイミダゾリル−(１’)］−エチル―s
―トリアジンである、四国化成社製・商品名「キュアゾール２Ｅ４ＭＺ−Ａ」を使用した。
【００８４】
（６）エポキシ樹脂と、1分子内に少なくとも1つのアクリロイル基又はメタクリロイル基と少なくとも1つのカルボキシル基とを併せ持った化合物とを反応させて得られる部分
エステル化エポキシ樹脂
部分エステル化エポキシ樹脂としては、以下の合成例３及び合成例４によって合成された部分エステル化樹脂を使用した。
【００８５】
合成例３
部分エステル化エポキシ樹脂の合成[１]
攪拌機、気体導入管、温度計、冷却管を備えた５００ｍｌの四つ口フラスコにビスフェノールＦ型エポキシ樹脂（東都化成社製・商品名「エポトートＹＤＦ−８１７０Ｃ」）を１６０ｇ、２−メタクリロイルオキシエチルコハク酸（新中村化学工業社製・商品名「ＮＫエステルＳＡ」）を１１５ｇ、トリエタノールアミン０．２ｇを混合し、乾燥エア気流下、１１０℃、５時間加熱攪拌してメタクリロイル基含有部分エステル化エポキシ樹脂を得た。得られた材料を超純水にて３回洗浄処理を繰り返した。
【００８６】
合成例４
部分エステル化エポキシ樹脂の合成[２]
攪拌機、気体導入管、温度計、冷却管を備えた５００ｍｌの四つ口フラスコにビスフェノールＦ型エポキシ樹脂（東都化成社製・商品名「エポトートＹＤＦ−８１７０Ｃ」）を１６０ｇ、メタクリル酸４３ｇ、トリエタノールアミン０．２ｇを混合し、乾燥エア気流下、１１０℃、５時間加熱攪拌してメタクリロイル基含有部分エステル化エポキシ樹脂を得た。得られた材料を超純水にて３回洗浄処理を繰り返した。
【００８７】
（７）充填剤
充填剤として、超高純度シリカ：「アドマテックス社製・商品名ＳＯ−Ｅ１」
（平均粒径０．３μｍ）を使用した。
【００８８】
（８）添加剤
添加剤として、シランカップリングを使用した。γ−グリシドキシトリメトキシシラン（信越化学工業社製・「商品名ＫＢＭ４０３」）を選定使用した。
【００８９】
＜試験方法＞
（（粘度安定性））
液晶シール剤組成物１００部をポリエチレン製容器に入れ、密封したのち、密封時の２５℃粘度値を１００とし−１０℃／３０日経過後の同粘度値の変化率で表す。１０％未満の変化率であった場合に貯蔵安定性が良好の意味で記号Ａで、また１０〜５０％の変化率であった場合を貯蔵安定性がやや問題の意味で記号Ｂで、５０％を超える変化があった場合を貯蔵安定性不良の意味で記号Ｃで例中に記載した。
（（光硬化後の硬化体ガラス転移温度（Ｔｇ）測定））
液晶シール剤組成物を１２０μｍ厚に塗布し、東芝製紫外線照射装置を使用し、１００ｍＷ／ｃｍ2の紫外線照射照度で２０００ｍＪの照射エネルギーで硬化させ１００μｍ厚
の硬化体を形成させた。光源にはメタルハライドランプを使用し、積算光量の測定には３００ｎｍ〜３９０ｎｍの測定波長範囲を有し、ピーク感度波長が３５４ｎｍの紫外線積算光量計（トプコン社・「ＵＶＲ−Ｔ３５」）を使用した。
【００９０】
硬化体の動的粘弾性測定には、東洋精機製作所製「レオグラフソリッドＬ−１Ｒ」を使用し、１０Ｈｚの周波数で、５℃／分の等速昇温測定を行うことにより、損失正接（Ｔａｎ δ）のピークトップ温度をガラス転移温度（Ｔｇ）として算出した。
（（熱硬化後の硬化体ゲル分率測定））
液晶シール剤組成物を、約１２０μｍ厚に塗布し、オーブンにて窒素雰囲気中１２０℃、６０分加熱処理し、得られた１００μｍ厚の熱硬化後の硬化体１．０ｇをソックスレーによる抽出法により、抽出溶媒としてメタノール１００ｇを使用して、３時間還流抽出後、抽出後の硬化体を１０５℃、３時間乾燥させ抽出前後の硬化体の重量変化により次式に従って熱硬化後の硬化体のゲル分率を算出した。
【００９１】
熱硬化後の硬化体ゲル分率（％）＝
（メタノール抽出、乾燥後の硬化体重量）／(メタノール抽出前の硬化体重量) 
×１００
（（セルギャップ寸法安定性テスト））
液晶シール剤組成物５０ｇにスペーサーとして５μｍのガラスファイバー１ｇを添加し混合撹拌を行った。このスペーサーを混合した液晶シール剤組成物を１００ｍｍ×１００ｍｍのガラス基板上に塗布し、対向ガラス基板を貼り合わせ、荷重をかけて東芝製紫外線照射装置を使用し、１００ｍＷ／ｃｍ2の紫外線照射照度で２０００ｍＪの照射エネルギ
ーで光硬化を行い、さらに、その後荷重を開放し７０℃で１時間加熱処理を行った後のセルギャップ、及び、パネルの合わせずれ具合を顕微鏡で観察した。
【００９２】
セルギャップが５μｍで保持されており、且つ、パネルの合わせずれが起っていないも
のをセルギャップの寸法安定性が良好であるものとし記号Ａで、セルギャップが５μｍを超えパネルの合わせずれが起っているものを、記号Ｂで例中に記載した。
（（光硬化後の液晶シール剤組成物接着強度測定テスト））
５μｍのガラスファイバーを添加した液晶シール剤組成物を、２５ｍｍ×４５ｍｍ厚さ５ｍｍの無アルカリガラス上に直径１ｍｍの円状にスクリーン印刷し、対となる同様のガラスを十字に貼り合わせて、荷重をかけながら東芝製紫外線照射装置を使用し、１００ｍＷ／ｃｍ2の紫外線照射照度で２０００ｍＪの照射エネルギーで光硬化を行い光硬化のみ
の試験片を作成した。得られた試験片の平面引張り強度を測定した。
（（光及び熱併用硬化後の液晶シール剤組成物接着強度測定テスト））
上記、光硬化後の接着試験片をオーブンにて窒素雰囲気中１２０℃、６０分加熱処理し、得られた試験片を引っ張り試験機（モデル２１０；インテスコ社製）を使用し、引っ張り速度２ｍｍ／分で平面引張り強度を測定した。
（（液晶表示パネル表示特性テスト））
透明電極及び、配向膜を付した４０ｍｍ×４５ｍｍガラス基板（EHC社製、ＲＴ−ＤＭ
８８ＰＩＮ）上に、５μｍのガラスファイバーを１重量部添加した液晶シール剤組成物を、ディスペンサー（ショットマスター；武蔵エンジニアリング社製）にて０．５ｍｍの線幅、５０μｍの厚みで３５ｍｍ×４０ｍｍの枠型に描画し、貼り合わせ後のパネル内容量に相当する液晶材料（ＭＬＣ−１１９００−０００：メルク社製）を、ディスペンサーを使用し枠内に精密に滴下し、さらに対となるガラス基板を減圧下で貼り合わせ、荷重をかけ固定した後、東芝製紫外線照射装置を使用し、１００ｍＷ／ｃｍ2の紫外線照射照度で
２０００ｍＪの照射エネルギーで光硬化を行い、さらに窒素雰囲気下で、１２０℃、６０分加熱処理した後、両面に偏光フィルムを貼り付けた。
【００９３】
その液晶パネルを、直流電源装置を用い５Ｖの印加電圧で駆動させた際の液晶シール剤近傍の液晶表示機能が駆動初期から正常に機能するか否かでパネル表示特性の評価判定を行った。該判定方法は、シール際まで液晶表示機能が発揮出来ている場合を表示特性が良好であるとして記号Ａで、シール際の近傍の１ｍｍ以内が正常に液晶表示されない場合をやや表示特性が劣るとして記号Ｂで、またシール際の近傍１．１ｍｍを超えて表示機能の異常を見た場合を表示特性が著しく劣るとして記号Ｃと表示した。
（（液晶表示パネル遮光エリアの表示特性テスト））
透明電極及び、配向膜を付した４０ｍｍ×４５ｍｍガラス基板（EHC社製、ＲＴ−ＤＭ
８８ＰＩＮ）上に、５μｍのガラスファイバーを１重量％添加した液晶シール剤組成物を、ディスペンサー（ショットマスター；武蔵エンジニアリング社製）にて０．５ｍｍの線幅で３５ｍｍ×４０ｍｍの枠型に描画し、貼り合わせ後のパネル内容量に相当する液晶材料（ＭＬＣ−１１９００−０００：メルク社製）をディスペンサーを使用し枠内に精密に滴下し、さらに対となるガラス基板を減圧下で貼り合わせ、荷重をかけ固定した後、上基板のシール部分をアルミテープで、ＵＶ光が直接あたらないようにシール上部分に被覆を行い、前記液晶表示パネル表示特性テストと同様な方法で光硬化、及び、熱硬化を行い、遮光エリアを付した液晶表示パネルを作成し、前記と同様に液晶表示パネルのシール際の表示機能の観察を行った。判定方法は、シール際まで液晶表示機能が発揮出来ている場合を表示特性が良好であるとして記号Ａで、シール際の近傍の１ｍｍ以内が正常に液晶表示されない場合をやや表示特性が劣るとして記号Ｂで、またシール際の近傍１．１ｍｍを超えて表示機能の異常を見た場合を表示特性が著しく劣るとして記号Ｃと表示した。
【００９４】
実施例１
固形エポキシ樹脂としてＯ−クレゾールノボラックエポキシ樹脂（ＥＯＣＮ−１０２０−７５  日本化薬社製）１５部をペンタエリスリトールトリアクリレート（ビスコートＶ＃３００  大阪有機化学工業社製）２０部に加熱溶解させて均一溶液とし、さらに、熱可塑性ポリマーとして合成例１の熱可塑性ポリマーを１５部、光ラジカル開始剤として１−ヒドロキシ−シクロヘキシシル−フェニル−ケトン（イルガキュア１８４  チバスペシャ
ティケミカル製）２部、潜在性エポキシ硬化剤として、１，３−ビス（ヒドラジノカルボエチル）−５−イソプロピルヒダントイン（アミキュアＶＤＨ−Ｊ  味の素社製）６部、及び、２，４−ジアミノ―６―［２’−エチル―４’―メチルイミダゾリル−(１’)］−エチル―s―トリアジン（キュアゾール２Ｅ４ＭＺ−Ａ  四国化成製）１部、部分エステ
ル化エポキシ樹脂として合成例３を２０部、充填剤として超高純度シリカ（ＳＯ−Ｅ１  アドマテックス社製）２０部、添加剤としてγ−グリシドキシプロピルトリメトキシシラン１部を加え、ミキサーで予備混合し、次に３本ロールで固体原料が５μｍ以下になるまで混練し、混練物を真空脱泡処理して液晶シール剤組成物（Ｐ１）を得た。
【００９５】
なお、液晶シール剤組成物（Ｐ１）は、Ｅ型粘度計による２５℃初期粘度が３００Ｐａ・ｓであった。液晶シール剤組成物（Ｐ１）の粘度安定性、光硬化後の硬化体ガラス転移温度測定結果、熱硬化後の硬化体ゲル分率測定結果、セルギャップ寸法安定性テスト、光硬化後の接着強度測定テスト、光及び熱硬化後の接着強度テスト、液晶表示パネル表示特性テストの測定結果はそれぞれ第２表に示した。
【００９６】
実施例２〜４
第１表の処方に従って配合し、実施例１と同様にして、液晶シール剤組成物Ｐ２〜Ｐ４を製造し、実施例１と同様に評価した。結果を第２表に示す。
【００９７】
比較例１
使用したエポキシ樹脂が本発明の範囲外の液状エポキシ樹脂であること以外は実施例１と同様にして、液晶シール剤組成物（Ｃ１）を製造し、実施例１と同様に評価した。結果を第２表に示す。
【００９８】
比較例２
熱可塑性ポリマーを使用しなかった以外は、実施例１と同様にして、液晶シール剤組成物（Ｃ２）を製造し、実施例１と同様に評価した。結果を第２表に示す。
【００９９】
比較例３
熱可塑性ポリマーとして、本発明の範囲外の軟化点温度を有する合成例２の熱可塑性ポリマーを１５部使用した以外は、実施例１と同様にして液晶シール剤組成物（Ｃ３）を得た。得られた液晶シール剤組成物は粘度安定性が５０％を越える変化量であり、粘度安定性が劣った。
【０１００】
【表１】
2004027502.tif 000005
【０１０１】
【表２】
2004027502.tif 000006
【０１０２】
第２表の結果から明らかなように、本発明の液晶シール剤組成物は、粘度安定性が良好であり、また、光硬化後の硬化体のガラス転移温度及び熱硬化後の硬化体のゲル分率が高いため、光硬化後のセルギャップ寸法安定性、光硬化後の接着特性、光及び熱併用硬化後の接着特性、及び、液晶表示パネル表示特性、遮光エリアの表示特性に優れることが確認された。
【０１０３】
一方、比較例１はエポキシ樹脂成分が本発明範囲外の液状エポキシ樹脂を使用しているため、光硬化後の硬化体Ｔｇが低く、その結果、光硬化後のセルギャップ寸法安定性、液晶表示パネルの表示特性が劣っている。比較例２は熱可塑性ポリマーを使用しなかった例であり、光硬化後の硬化体Ｔｇ及び熱硬化体ゲル分率が低く、その結果、光硬化後の接着強度、光及び熱硬化後の接着強度、光硬化後のセルギャップ寸法安定性、液晶表示パネルの表示特性が劣っている。
【国際調査報告】
2004027502.tif 000007
2004027502.tif 000008
2004027502.tif 000009
2004027502.tif 000010